"トナーを用いた電子写真方式によって記録媒体上に作成されたトナー像のオーバーコートに用いる電子写真用オーバーコート組成物の評価方法であって、少なくとも着色剤と樹脂からなるトナーをシート上に定着させたトナー像上に、電子写真用オーバーコート組成物を滴下し、該電子写真用オーバーコート組成物を除去した時の前記電子写真用オーバーコート組成物の滴下前と電子写真用オーバーコート組成物の滴下、除去後の前記トナー像の色差から前記トナー像に対する前記電子写真用オーバーコート組成物としての適性を評価することを特徴とする電子写真用オーバーコート組成物の評価方法。前記電子写真用オーバーコート組成物を前記トナー像上10mmの高さから0.3~0.5mg/cm2滴下し、10秒後に前記電子写真用オーバーコート組成物を除去した時、前記電子写真用オーバーコート組成物の滴下前と電子写真用オーバーコート組成物の滴下、除去後の前記トナー像の色差△Eが3≦△E≦30であると、前記電子写真用オーバーコート組成物が前記トナー像に対して適性を有すると評価することを特徴とする請求項1に記載の電子写真用オーバーコート組成物の評価方法。トナーを用いた電子写真方式によって記録媒体上に作成されたトナー像のオーバーコートに用いる重合性不飽和化合物を含む電子写真用オーバーコート組成物であって、当該電子写真用オーバーコート組成物を前記トナー像上10mmの高さから0.3~0.5mg/cm2滴下し、10秒後に前記電子写真用オーバーコート組成物を除去した時、前記電子写真用オーバーコート組成物の滴下前と電子写真用オーバーコート組成物の滴下、除去後の前記トナー像の色差△Eが3≦△E≦30となることを特徴とする電子写真用オーバーコート組成物。更に、界面活性剤を含有することを特徴とする請求項3に記載の電子写真用オーバーコート組成物。光硬化型であることを特徴とする請求項3または4に記載の電子写真用オーバーコート組成物。電子写真感光体の表面を帯電させる帯電工程と、前記帯電された電子写真感光体の表面を像様に露光して静電潜像を形成する露光工程と、前記静電潜像をトナーを用いて現像して未定着トナー像を形成する現像工程と、前記現像された未定着トナー像を記録媒体に転写し、定着する転写定着工程と、前記記録媒体上のトナー像に請求項3~5のいずれかに記載の電子写真用オーバーコート組成物を塗布し、オーバーコート層を形成するオーバーコート層形成工程と、を含むことを特徴とする電子写真形成方法。前記トナーが、ワックスを含有することを特徴とする請求項6に記載の電子写真形成方法。電子写真感光体と、前記電子写真感光体の表面を帯電させる帯電手段と、前記帯電された前記電子写真感光体の表面を像様に露光して静電潜像を形成する露光手段と、前記静電潜像をトナーを用いて現像して未定着トナー像を形成する現像手段と、前記現像された未定着トナー像を記録媒体に転写し、定着する転写定着手段と、前記記録媒体上のトナー像に請求項3~5のいずれかに記載の電子写真用オーバーコート組成物を塗布し、オーバーコート層を形成するオーバーコート層形成手段と、を有することを特徴とする電子写真形成装置。前記トナーが、ワックスを含有することを特徴とする請求項8に記載の電子写真形成装置。色の異なる前記未定着トナー像を重ね合わせてカラー画像を形成することを特徴とする請求項8または9に記載の電子写真形成装置。本発明は、従来における前記諸問題を解決し、以下の目的を達成することを課題とする。即ち、本発明は、記録媒体上のトナー像、例えば、ワックスを含有したトナーによるトナー像に対して、はじかれることなく、密着性に優れる電子写真用オーバーコート組成物であるか否かを簡易に評価する電子写真用オーバーコート組成物の評価方法、並びに該評価方法により材料選定及びその含有量が決定されてなる電子写真用オーバーコート組成物、該電子写真用オーバーコート組成物を用いた電子写真形成方法、及び電子写真形成装置を提供することを目的とする。前記課題を解決するために提供する本発明は、以下の通りである。<1>トナーを用いた電子写真方式によって記録媒体上に作成されたトナー像のオーバーコートに用いる電子写真用オーバーコート組成物の評価方法であって、少なくとも着色剤と樹脂からなるトナーをシート上に定着させたトナー像上に、電子写真用オーバーコート組成物を滴下し、該電子写真用オーバーコート組成物を除去した時の前記電子写真用オーバーコート組成物の滴下前と電子写真用オーバーコート組成物の滴下、除去後の前記トナー像の色差から前記トナー像に対する前記電子写真用オーバーコート組成物としての適性を評価することを特徴とする電子写真用オーバーコート組成物の評価方法。<2>前記電子写真用オーバーコート組成物を前記トナー像上10mmの高さから0.3~0.5mg/cm2滴下し、10秒後に前記電子写真用オーバーコート組成物を除去した時、前記電子写真用オーバーコート組成物の滴下前と電子写真用オーバーコート組成物の滴下、除去後の前記トナー像の色差△Eが3≦△E≦30であると、前記電子写真用オーバーコート組成物が前記トナー像に対して適性を有すると評価することを特徴とする前記<1>に記載の電子写真用オーバーコート組成物の評価方法。<3>トナーを用いた電子写真方式によって記録媒体上に作成されたトナー像のオーバーコートに用いる重合性不飽和化合物を含む電子写真用オーバーコート組成物であって、当該電子写真用オーバーコート組成物を前記トナー像上10mmの高さから0.3~0.5mg/cm2滴下し、10秒後に前記電子写真用オーバーコート組成物を除去した時、前記電子写真用オーバーコート組成物の滴下前と電子写真用オーバーコート組成物の滴下、除去後の前記トナー像の色差△Eが3≦△E≦30となることを特徴とする電子写真用オーバーコート組成物。<4>更に、界面活性剤を含有することを特徴とする前記<3>に記載の電子写真用オーバーコート組成物。<5>光硬化型であることを特徴とする前記<3>または<4>に記載の電子写真用オーバーコート組成物。<6>電子写真感光体の表面を帯電させる帯電工程と、前記帯電された電子写真感光体の表面を像様に露光して静電潜像を形成する露光工程と、前記静電潜像をトナーを用いて現像して未定着トナー像を形成する現像工程と、前記現像された未定着トナー像を記録媒体に転写し、定着する転写定着工程と、前記記録媒体上のトナー像に前記<3>~<5>のいずれかに記載の電子写真用オーバーコート組成物を塗布し、オーバーコート層を形成するオーバーコート層形成工程と、を含むことを特徴とする電子写真形成方法。<7>前記トナーが、ワックスを含有することを特徴とする前記<6>に記載の電子写真形成方法。<8>電子写真感光体と、前記電子写真感光体の表面を帯電させる帯電手段と、前記帯電された前記電子写真感光体の表面を像様に露光して静電潜像を形成する露光手段と、前記静電潜像をトナーを用いて現像して未定着トナー像を形成する現像手段と、前記現像された未定着トナー像を記録媒体に転写し、定着する転写定着手段と、前記記録媒体上のトナー像に前記<3>~<5>のいずれかに記載の電子写真用オーバーコート組成物を塗布し、オーバーコート層を形成するオーバーコート層形成手段と、を有することを特徴とする電子写真形成装置。<9>前記トナーが、ワックスを含有することを特徴とする前記<8>に記載の電子写真形成装置。<10>色の異なる前記未定着トナー像を重ね合わせてカラー画像を形成することを特徴とする前記<8>または<9>に記載の電子写真形成装置。本発明によれば、従来における前記諸問題を解決することができ、記録媒体上のトナー像、例えば、ワックスを含有したトナーによるトナー像に対して、適性を有する電子写真用オーバーコート組成物であるか否かを簡易に評価する電子写真用オーバーコート組成物の評価方法、並びに記録媒体上のトナー像、例えば、ワックスを含有したトナーによるトナー像に対して、適性を有する電子写真用オーバーコート組成物、該電子写真用オーバーコート組成物を用いた電子写真形成方法、及び電子写真形成装置を提供することができる。以下に、本発明に係る電子写真用オーバーコート組成物の評価方法、並びに電子写真用オーバーコート組成物、電子写真形成方法、及び電子写真形成装置の構成について説明する。電子写真用オーバーコート組成物の評価方法本発明の電子写真用オーバーコート組成物の評価方法は、トナーを用いた電子写真方式によって記録媒体上に作成されたトナー像のオーバーコートに用いる電子写真用オーバーコート組成物の評価方法であって、少なくとも着色剤と樹脂からなるトナーをシート上に定着させたトナー像上に、電子写真用オーバーコート組成物を滴下し、該電子写真用オーバーコート組成物を除去した時の前記電子写真用オーバーコート組成物の滴下前と電子写真用オーバーコート組成物の滴下、除去後の前記トナー像の色差から前記トナー像に対する前記電子写真用オーバーコート組成物としての適性を評価することを特徴とするものである。このとき、この評価方法により評価されるトナー像に対する電子写真用オーバーコート組成物としての適性とは、トナー像に対する電子写真用オーバーコート組成物の濡れ性、密着性及び画像影響である。このうち、電子写真用オーバーコート組成物の濡れ性とは、トナー像上に塗布された電子写真用オーバーコート組成物のはじきの有無やはじきの状態のことである。また、トナー像に対する電子写真用オーバーコート組成物の密着性とは、トナー像と電子写真用オーバーコート組成物を硬化してなるオーバーコート層との密着性のことである。また、トナー像に対する電子写真用オーバーコート組成物の画像影響とは、電子写真用オーバーコート組成物の融解によりトナー像に画像としての乱れの発生の有無やその乱れの状態のことである。本発明に係る電子写真用オーバーコート組成物の評価方法は、トナー像の融解性試験であり、例えばつぎの手順で行うとよい。S11まずOHPシート上に、少なくとも着色剤と樹脂からなるトナーを0.6~1.0mgcm2のトナー量で付着し、ついで定着させて画像を形成する。このときのトナー像の色をLab表色系で測定する明度L1、色度a1,b1。S12つぎに、この画像を形成したOHPシートを図1に示す電子写真用オーバーコート組成物滴下装置融解試験装置に配置する。S13ついで、OHPシート上10mmの高さから画像に電子写真用オーバーコート組成物ここでは、オーバーコート剤を滴下ビュレットを用いて所定量0.3~0.5mg/cm2滴下する。S14滴下から一定時間例えば10秒経過後、オーバーコート剤を除去する。S15オーバーコート剤除去後のトナー像の色をLab表色系で測定する明度L2、色度a2,b2。S16オーバーコート剤の滴下前と、オーバーコート剤滴下除去後のトナー像の色差△Eを次式1に基づき求める。△E=a2-a12b2-b12L2-L12121S17得られた色差△Eが予め設定しておいた規定値範囲内であるか否かを判定する。色差△Eが規定値範囲内であればそのオーバーコート剤電子写真用オーバーコート組成物は合格とし、規定値範囲外であれば不合格とする。すなわち、色差△Eが規定値範囲内となるようなオーバーコート剤電子写真用オーバーコート組成物を選択する。なお、この規定値範囲は、対象のトナー像に対する電子写真用オーバーコート組成物の濡れ性、密着性、画像影響に関する許容範囲である。色差△Eが規定値範囲を下回れば、濡れ性や密着性が劣り、規定値範囲を上回れば画像乱れが発生することになる。このような規定値範囲は、前述した電子写真用オーバーコート組成物の評価方法の条件では、例えば3≦△E≦30とする。[電子写真用オーバーコート組成物]本発明の電子写真用オーバーコート組成物は、トナーを用いた電子写真方式によって記録媒体上に作成されたトナー像のオーバーコートに用いる重合性不飽和化合物を含む電子写真用オーバーコート組成物であって、当該電子写真用オーバーコート組成物を前記トナー像上10mmの高さから0.3~0.5mg/cm2滴下し、10秒後に前記電子写真用オーバーコート組成物を除去した時、前記電子写真用オーバーコート組成物の滴下前と電子写真用オーバーコート組成物の滴下、除去後の前記トナー像の色差△Eが3≦△E≦30となることを特徴とする。すなわち、本発明の電子写真用オーバーコート組成物の評価方法におけるトナー像の融解の程度、例えば色差△Eが規定値範囲内となるように、重合性不飽和化合物の材料の選定及びその含有量の決定を行う。これにより、電子写真用オーバーコート組成物がトナー像を適度に融解させるようになり、画像を乱さず密着性もより優れたものとなる。近年の電子写真用トナーはワックスを含有しているものが一般的であるため、従来のオーバーコート組成物をオーバーコートに用いた場合では、はじきがでたり、密着性が不十分になったりする。特に低極性のパラフィンワックスを含有しているトナーでは、その傾向が顕著となる。ここで、本発明の電子写真用オーバーコート組成物の評価方法の評価により、前記重合性不飽和化合物の材料の選定及びその含有量の決定が行われることによりこれらの不具合を解決できるようになる。その理由として、色差△Eが規定値範囲内となる電子写真用オーバーコート組成物は、トナー中の結着樹脂との親和性が高く、また結着樹脂と相溶するため、瞬時にかつ適度にトナー中に浸透できるためと考えられる。<電子写真用オーバーコート組成物の成分>電子写真用オーバーコート組成物の成分としては、重合性オリゴマー、重合性不飽和化合物、光重合開始剤、増感剤、重合禁止剤、界面活性剤などが挙げられる。-重合性オリゴマー-前記重合性オリゴマーとしては、特に制限はなく、目的に応じて適宜選択することができ、例えば、ポリエステルアクリレート、エポキシアクリレート、ウレタンアクリレートなどが挙げられる。前記ポリエステルアクリレートとしては、特に制限はなく、目的に応じて適宜選択することができ、例えば、多価アルコールと多塩基酸から得られるポリエステルポリオールのアクリル酸エステルが挙げられる。前記ポリエステルアクリレートは、優れた反応性を示す。前記エポキシアクリレートとしては、特に制限はなく、目的に応じて適宜選択することができ、例えば、ビスフェノール型エポキシ、ノボラック型エポキシ、脂環式エポキシなどとアクリル酸との反応で得られるエポキシアクリレートが挙げられる。前記エポキシアクリレートは、硬度、柔軟性、及び硬化性に優れる。前記ウレタンアクリレートとしては、特に制限はなく、目的に応じて適宜選択することができ、例えば、ポリエステルポリオール、ポリエーテルポリオールなどとジイソシアネート及びヒドロキシル基を持つアクリル酸エステルとを反応して得られるウレタンアクリレートが挙げられる。前記ウレタンアクリレートを用いると、柔軟性があり、強じんな皮膜が得られる。前記重合性オリゴマーは、1種単独で使用してもよいし、2種以上を併用してもよい。前記電子写真用オーバーコート組成物における前記重合性オリゴマーの含有量としては、特に制限はなく、目的に応じて適宜選択することができるが、5質量~60質量が好ましく、10質量~50質量がより好ましく、20質量~45質量が特に好ましい。前記含有量が、5質量未満であると、硬化不良を起こしたり、粘度が低くなりすぎたり、硬化後の柔軟性を損ねたりすることがあり、60質量を超えると、密着性を低下させたり、粘度が高くなりすぎたりすることがある。前記含有量が、前記特に好ましい範囲内であると、粘性の適正化、硬化性、並びに硬化後のコート層の柔軟性、及び強度の点で有利である。-重合性不飽和化合物-前記重合性不飽和化合物としては、本発明の電子写真用オーバーコート組成物の評価方法に合格する限りにおいて特に制限はなく、目的に応じて適宜選択することができ、例えば、一官能の重合性不飽和化合物、二官能の重合性不飽和化合物、三官能の重合性不飽和化合物、四官能以上の重合性不飽和化合物などが挙げられる。前記一官能の重合性不飽和化合物としては、例えば、2-エチルヘキシルアクリレート、2-ヒドロキシルエチルアクリレート、2-ヒドロキシエチルアクリレート、2-ヒドロキシプロピルアクリレート、ベンジルアクリレート、フェニルグリコールモノアクリレート、シクロヘキシルアクリレートなどが挙げられる。前記二官能の重合性不飽和化合物としては、例えば、1,4-ブタンジオールジアクリレート、1,6-ヘキサンジオールジアクリレート、1,9-ノナンジオールジアクリレート、トリプロピレングリコールジアクリレート、テトラエチレングリコールジアクリレートなどが挙げられる。前記三官能の重合性不飽和化合物としては、例えば、トリメチロールプロパントリアクリレート、ペンタエリストールトリアクリレート、トリス2-ヒドロキシエチルイソシアヌレートトリアクリレートなどが挙げられる。前記四官能以上の重合性不飽和化合物としては、例えば、ペンタエリスリトールテトラアクリレート、ジトリメチロールプロパンテトラアクリレート、ジペンタエリスリトールヒドロキシペンタアクリレート、ジペンタエリストールヘキサアクリレートなどが挙げられる。これらのうち、トナー像の融解能力の高い材料としては、1,6-ヘキサンジオールジアクリレート、エチルカルビトールアクリレート、アクリロイルモルホリンなどが挙げられる。各材料により融解能力が違うため、添加量は各々でチューニングが必要である。但し、少なすぎると密着性不良が発生する可能性があり、多すぎると画像乱れが発生する可能性がある。前記重合性不飽和化合物は、1種単独で使用してもよいし、2種以上を併用してもよい。前記電子写真用オーバーコート組成物における前記重合性不飽和化合物の含有量としては、本発明の電子写真用オーバーコート組成物の評価方法に合格する限りにおいて特に制限はなく、目的に応じて適宜選択することができる。例えば、35質量~90質量が好ましく、45質量~85質量がより好ましく、40質量~75質量が特に好ましい。前記含有量が、35質量未満であると、密着性を低下させたり、粘度が高くなりすぎたりすることがあり、90質量を超えると、硬化不良を起こしたり、粘度が低くなりすぎたり、硬化後の柔軟性を損ねたりすることがある。前記含有量が、前記特に好ましい範囲内であると、粘性の適正化、硬化性、硬化後のコート層の点で有利である。一官能のものよりも多官能のものの方が硬化速度が速く、高速定着の場合は適しているが体積収縮が大きい。硬化反応により大きく収縮する重合性不飽和化合物の場合は、カールが発生し易くなるため、できるだけ体積収縮率の少ない重合性不飽和化合物、その重合体を使用することが望ましい。前記重合性不飽和化合物としては、体積収縮率が15以下のものが好ましい。前記重合性不飽和化合物、及び前記重合性オリゴマーのP.I.I.皮膚刺激性としては、特に制限はなく、目的に応じて適宜選択することができるが、1.0以下が好ましい。P.I.I.が5.0以上であると、皮膚への刺激が強すぎて安全性に問題がでることがある。また、前記重合性不飽和化合物、及び前記重合性オリゴマーの色相はできるだけ無色透明に近いことが好ましく、ガードナーグレイスケールでは2以下が好ましい。ガードナーグレイスケールが2を越えると、画像部の色彩が変わることがあり、また地肌部の変色が目立ってしまうことがある。-光重合開始剤-前記光重合開始剤としては、特に制限はなく、目的に応じて適宜選択することができ、例えば、ベンゾフェノン、ベンゾインエチルエーテル、ベンゾインイソプロピルエーテル、ベンジルなどが挙げられる。前記光重合開始剤としては、市販品を用いることができる。市販品の前記光重合開始剤としては、例えば、チバスペシャルティーケミカルズ社製のイルガキュア1300、イルガキュア369、イルガキュア907;BASF社製のルシリンTPOなどが挙げられる。前記重合性オリゴマー、又は前記重合性不飽和化合物と、前記光重合開始剤との混合物に紫外線を照射すると、前記光重合開始剤は、下記I式、II式に示したようにラジカルを発生させる。そのラジカルが、前記重合性オリゴマー、又は前記重合性不飽和化合物の重合性二重結合への付加反応を起こす。前記付加反応により更にラジカルが生成し、他の前記重合性オリゴマー、又は前記重合性不飽和化合物の重合性二重結合への付加反応を繰り返すことにより、下記III式のように重合反応が進行する。I水素引抜き型II光開裂型III重合前記光重合開始剤としては、i紫外線の吸収効率が高い、ii前記重合性オリゴマー、又は前記重合性不飽和化合物への溶解性が高い、iii臭気、黄変、毒性が低い、iv暗反応を起こさない、などの特性が良好なものが好ましい。前記電子写真用オーバーコート組成物における前記光重合開始剤の含有量としては、特に制限はなく、目的に応じて適宜選択することができるが、1質量~10質量が好ましく、2質量~5質量がより好ましい。-増感剤-前記I式の水素引抜き型のベンゾフェノン系光重合開始剤を用いる場合には、光重合開始剤だけでは、反応が遅くなることがあるため、アミン系の増感剤を併用することにより反応性を高めることが好ましい。アミン系の増感剤を含有させることにより、水素引抜き作用により光重合開始剤に水素を供給する効果、及び空気中の酸素による反応阻害を防止する効果がある。前記アミン系の増感剤としては、特に制限はなく、目的に応じて適宜選択することができ、例えば、トリエタノールアミン、トリイソプロパノールアミン、4,4-ジエチルアミノベンゾフェノン、2-ジメチルアミノエチル安息香酸、4-ジメチルアミノ安息香酸エチル、4-ジメチルアミノ安息香酸イソアシルなどが挙げられる。前記電子写真用オーバーコート組成物における前記増感剤の含有量としては、特に制限はなく、目的に応じて適宜選択することができるが、1質量~15質量が好ましく、3質量~8質量がより好ましい。-重合禁止剤-前記重合禁止剤は、前記電子写真用オーバーコート組成物の保存安定性を高めるために用いられる。前記重合禁止剤としては、特に制限はなく、目的に応じて適宜選択することができ、例えば、2,6-ジtert-ブチル-p-クレゾールBHT、2,3-ジメチル-6-tert-ブチルフェノールIA、アンスラキノン、ハイドロキノンHQ、ハイドロキノンモノメチルエーテルMEHQなどが挙げられる。前記電子写真用オーバーコート組成物における前記重合禁止剤の含有量としては、特に制限はなく、目的に応じて適宜選択することができるが、0.5~3質量が好ましい。-界面活性剤-前記界面活性剤を前記電子写真用オーバーコート組成物に含有させることにより、トナーとオーバーコート組成物との界面に吸着性が付与されたり、オーバーコート組成物の表面張力を下げ、濡れ性が向上する。前記界面活性剤としては、特に制限はなく、目的に応じて適宜選択することができ、例えば、アニオン界面活性剤、ノニオン界面活性剤、シリコーン界面活性剤、フルオロ界面活性剤などが挙げられる。前記アニオン界面活性剤としては、例えば、スルホコハク酸塩、ジスルホン酸塩、リン酸エステル、硫酸塩、スルホン酸塩、及びこれらの混合物などが挙げられる。前記ノニオン界面活性剤としては、例えば、ポリビニルアルコール、ポリアクリル酸、イソプロピルアルコール、アセチレン系ジオール、エトキシル化オクチルフェノール、エトキシル化分岐第二級アルコール、ベルフルオロブタンスルホン酸塩、アルコキシル化アルコールなどが挙げられる。前記シリコーン界面活性剤としては、例えば、ポリエーテル修飾ポリージメチルーシロキサンなどが挙げられる。前記フルオロ界面活性剤としては、例えば、エトキシル化ノニルフェノールなどが挙げられる。前記電子写真用オーバーコート組成物における前記界面活性剤の含有量としては、特に制限はなく、目的に応じて適宜選択することができるが、0.1質量~5質量が好ましく、0.5質量~3質量がより好ましい。前記含有量が、01質量未満であると、濡れ性が得られないことがあり、5質量を超えると、硬化性を阻害することがある。前記含有量が、前記より好ましい範囲内であると、濡れ性が向上する点で有利である。前記その他の成分としては、更に、レベリング剤、マット剤、膜物性を調整するためのワックス類、ポリオレフィンやPETなどの記録媒体への密着性を改善するための、重合を阻害しないタッキファイヤー粘着性付与剤などが挙げられる。前記電子写真用オーバーコート組成物の粘度としては、特に制限はなく、目的に応じて適宜選択することができるが、25°Cでの粘度が10mPas~800mPasが好ましい。前記粘度が、10mPas未満である、又は800mPasを超えると、塗布厚みの制御が困難になることがある。前記粘度は、例えば、B型粘度計東洋精機製作所製により測定することができる。前記電子写真用オーバーコート組成物は、溶剤を用いた油性型でも作成することができるが、UVを用いた紫外線硬化型光硬化型の場合が、安全性確保、環境保護、省エネ及び高生産性の点から好ましい。<トナー>電子写真方式に用いられる前記トナーとしては、特に制限はなく、目的に応じて適宜選択することができ、例えば、結着樹脂と、着色剤とを少なくとも含有し、好ましくはワックス、更に必要に応じて、その他の成分を含有するトナーが挙げられる。-結着樹脂-前記結着樹脂としては、特に制限はなく、目的に応じて適宜選択することができ、例えば、ポリスチレン、ポリp-スチレン、ポリビニルトルエン等のスチレン又はその置換体の単独重合体、スチレン-p-クロルスチレン共重合体、スチレン-プロピレン共重合体、スチレン-ビニルトルエン共重合体、スチレン-アクリル酸メチル共重合体、スチレン-アクリル酸エチル共重合体、スチレン-メタアクリル酸共重合体、スチレン-メタアクリル酸メチル共重合体、スチレン-メタアクリル酸エチル共重合体、スチレン-メタアクリル酸ブチル共重合体、スチレン-α-クロルメタアクリル酸メチル共重合体、スチレン-アクリロニトリル共重合体、スチレン-ビニルメチルエーテル共重合体、スチレン-ビニルメチルケトン共重合体、スチレン-ブタジエン共重合体、スチレン-イソプロピル共重合体、スチレン-マレイン酸エステル共重合体等のスチレン系共重合体、ポリチメルメタクリレート樹脂、ポリブチルメタクリレート樹脂、ポリ塩化ビニル樹脂、ポリ酢酸ビニル樹脂、ポリエチレン樹脂、ポリエステル樹脂、ポリウレタン樹脂、エポキシ樹脂、ポリビニルブチラール樹脂、ポリアクリル酸樹脂、ロジン樹脂、変性ロジン樹脂、テルペン樹脂、フェノール樹脂、脂肪族又は芳香族炭化水素樹脂、芳香族系石油樹脂などが挙げられる。これらは、1種単独で使用してもよいし、2種以上を併用してもよい。これらの中でも、定着される記録媒体との親和性から、ポリエステル樹脂を使用することが特に好ましい。前記ポリエステル樹脂を構成する成分としては、例えば、2価のアルコール成分、3価以上の多価アルコール成分、酸成分などが挙げられる。前記2価のアルコール成分としては、例えば、エチレングリコール、プロピレングリコール、1,3-ブタンジオール、1,4-ブタンジオール、2,3-ブタンジオール、ジエチレングリコール、トリエチレングリコール、1,5-ペンタンジオール、1,6-へキサンジオール、ネオペンチルグリコール、2-エチル-1,3-ヘキサンジオール、水素化ビスフェノールA、又は、ビスフェノールAにエチレンオキシド、プロピレンオキシド等の環状エーテルが重合して得られるジオール、などが挙げられる。前記3価以上の多価アルコール成分としては、例えば、ソルビトール、1,2,3,6-ヘキサンテトロール、1,4-ソルビタン、ペンタエリスリトール、ジペンタエリスリトール、トリペンタエリスリトール、1,2,4-ブタントリオール、1,2,5-ペンタトリオール、グリセロール、2-メチルプロパントリオール、2-メチル-1,2,4-ブタントリオール、トリメチロールエタン、トリメチロールプロパン、1,3,5-トリヒドロキシベンゼン、などが挙げられる。前記酸成分としては、例えば、フタル酸、イソフタル酸、テレフタル酸等のべンゼンジカルボン酸類又はその無水物、コハク酸、アジピン酸、セバシン酸、アゼライン酸等のアルキルジカルボン酸類又はその無水物、マレイン酸、シトラコン酸、イタコン酸、アルケニルコハク酸、フマル酸、メサコン酸等の不飽和二塩基酸、マレイン酸無水物、シトラコン酸無水物、イタコン酸無水物、アルケニルコハク酸無水物等の不飽和二塩基酸無水物、3価以上の多価カルボン酸成分などが挙げられる。前記3価以上の多価カルボン酸成分としては、例えば、トリメリット酸、ピロメット酸、1,2,4-ベンゼントリカルボン酸、1,2,5-ベンゼントリカルボン酸、2,5,7-ナフタレントリカルボン酸、1,2,4-ナフタレントリカルボン酸、1,2,4-ブタントリカルボン酸、1,2,5-ヘキサントリカルボン酸、1,3-ジカルボキシ-2-メチル-2-メチレンカルボキシプロパン、テトラメチレンカルボキシメタン、1,2,7,8-オクタンテトラカルボン酸、エンポール三量体酸、又はこれらの無水物、部分低級アルキルエステル、などが挙げられる。--活性水素基含有化合物と反応可能な変性ポリエステル--前記結着樹脂としては、活性水素基含有化合物と反応可能な変性ポリエステルプレポリマーを含有してもよい。活性水素基含有化合物は、トナー製造過程において、前記活性水素基含有化合物と反応可能な変性ポリエステルが伸長反応、架橋反応等する際の伸長剤、架橋剤等として作用する。該活性水素基含有化合物と反応可能な変性ポリエステルが伸張反応して高分子量化することにより、トナーの耐熱保存性や、定着後の画像のべたつきを効果的に低減させることができる。この場合、活性水素基含有化合物と反応可能な変性ポリエステルとしては、活性水素基含有化合物と反応可能であれば特に制限はなく、目的に応じて適宜選択することができ、例えばイソシアネート基、エポキシ基、カルボン酸、酸クロリド基、などを有する変性ポリエステルが挙げられる。これらの中でも、イソシアネート基を含有する変性ポリエステルが好ましい。前記活性水素基含有化合物としては、活性水素基を有していれば特に制限はなく、目的に応じて適宜選択することができるが、前記活性水素基含有化合物と反応可能な変性ポリエステルがイソシアネート基含有変性ポリエステルである場合には、該イソシアネート基含有変性ポリエステルと伸長反応、架橋反応等の反応により高分子量化可能な点で、アミン類が好適である。前記アミン類としては、特に制限はなく、目的に応じて適宜選択することができ、例えば、フェニレンジアミン、ジエチルトルエンジアミン、4,4’-ジアミノジフェニルメタン、4,4’-ジアミノ-3,3’-ジメチルジシクロヘキシルメタン、ジアミンシクロヘキサン、イソホロンジアミン、エチレンジアミン、テトラメチレンジアミン、ヘキサメチレンジアミン、ジエチレントリアミン、トリエチレンテトラミン、エタノールアミン、ヒドロキシエチルアニリン、アミノエチルメルカプタン、アミノプロピルメルカプタン、アミノプロピオン酸、アミノカプロン酸、などが挙げられる。また、これらのアミノ基をケトン類アセトン、メチルエチルケトン、メチルイソブチルケトン等でブロックした、ケチミン化合物、オキサゾリゾン化合物、などが挙げられる。-着色剤-前記着色剤としては、特に制限はなく、公知の染料及び顔料の中から目的に応じて適宜選択することができ、例えば、カーボンブラック、ニグロシン染料、鉄黒、ナフトールイエローS、ハンザイエロー10G、5G、G、カドミュウムイエロー、黄色酸化鉄、黄土、黄鉛、チタン黄、ポリアゾイエロー、オイルイエロー、ハンザイエローGR、A、RN、R、ピグメントイエローL、ベンジジンイエローG、GR、パーマネントイエローNCG、バルカンファストイエロー5G、R、タートラジンレーキ、キノリンイエローレーキ、アンスラザンイエローBGL、イソインドリノンイエロー、ベンガラ、鉛丹、鉛朱、カドミュウムレッド、カドミュウムマーキュリレッド、アンチモン朱、パーマネントレッド4R、パラレッド、ファイセーレッド、パラクロルオルトニトロアニリンレッド、リソールファストスカーレットG、ブリリアントファストスカーレット、ブリリアントカーンミンBS、パーマネントレッドF2R、F4R、FRL、FRLL、F4RH、ファストスカーレットVD、ベルカンファストルビンB、ブリリアントスカーレットG、リソールルビンGX、パーマネントレッドF5R、ブリリアントカーミン6B、ピグメントスカーレット3B、ボルドー5B、トルイジンマルーン、パーマネントボルドーF2K、ヘリオボルドーBL、ボルドー10B、ボンマルーンライト、ボンマルーンメジアム、エオシンレーキ、ローダミンレーキB、ローダミンレーキY、アリザリンレーキ、チオインジゴレッドB、チオインジゴマルーン、オイルレッド、キナクリドンレッド、ピラゾロンレッド、ポリアゾレッド、クロームバーミリオン、ベンジジンオレンジ、ペリノンオレンジ、オイルオレンジ、コバルトブルー、セルリアンブルー、アルカリブルーレーキ、ピーコックブルーレーキ、ビクトリアブルーレーキ、無金属フタロシアニンブルー、フタロシアニンブルー、ファストスカイブルー、インダンスレンブルーRS、BC、インジゴ、群青、紺青、アントラキノンブルー、ファストバイオレットB、メチルバイオレットレーキ、コバルト紫、マンガン紫、ジオキサンバイオレット、アントラキノンバイオレット、クロムグリーン、ジンクグリーン、酸化クロム、ピリジアン、エメラルドグリーン、ピグメントグリーンB、ナフトールグリーンB、グリーンゴールド、アシッドグリーンレーキ、マラカイトグリーンレーキ、フタロシアニングリーン、アントラキノングリーン、酸化チタン、亜鉛華、リトボンなどが挙げられる。これらは、1種単独で使用してもよいし、2種以上を併用してもよい。前記着色剤の含有量としては、特に制限はなく、目的に応じて適宜選択することができるが、前記トナー100質量部に対して、1質量部~15質量部が好ましく、3質量部~10質量部がより好ましい。前記着色剤は、樹脂と複合化されたマスターバッチとして使用してもよい。該樹脂としては、特に制限はなく、目的に応じて公知のものの中から適宜選択することができ、例えば、スチレン又はその置換体の重合体、スチレン系共重合体、ポリメチルメタクリレート樹脂、ポリブチルメタクリレート樹脂、ポリ塩化ビニル樹脂、ポリ酢酸ビニル樹脂、ポリエチレン樹脂、ポリプロピレン樹脂、ポリエステル樹脂、エポキシ樹脂、エポキシポリオール樹脂、ポリウレタン樹脂、ポリアミド樹脂、ポリビニルブチラール樹脂、ポリアクリル酸樹脂、ロジン、変性ロジン、テルペン樹脂、脂肪族炭化水素樹脂、脂環族炭化水素樹脂、芳香族系石油樹脂、塩素化パラフィン、パラフィンなどが挙げられる。これらは、1種単独で使用してもよいし、2種以上を併用してもよい。-ワックス-前記ワックスとしては、特に制限はなく、目的に応じて適宜選択することができるが、離型能力が高い点で、石油系ワックスが好ましい。前記石油系ワックスとしては、例えば、パラフィンワックス、マイクロクリスタリンワックス、パラフィンワックスとマイクロクリスタリンワックスとの混合ワックスなどが挙げられる。前記ワックスとしては、炭化水素成分のイソパラフィンが10質量以上含まれていることが、電子写真用オーバーコート組成物との密着性の点で好ましい。前記ワックスの分子量としては、特に制限はなく、目的に応じて適宜選択することができるが、電子写真用オーバーコート組成物の密着性に寄与する成分の分子量が高く、その分子量に近いほど好ましい。具体的には、平均分子量が500以上であることが、電子写真用オーバーコート組成物との密着性の点で好ましい。前記ワックス中のイソパラフィンの質量、及び前記ワックスの平均分子量は、例えば、JMS-T100GCAccuTOFGCを用いて、FDFieldDesorption法にて測定することができる。図2にノルマルパラフィンの構造図を示し、図3にイソパラフィンの構造図を示す。ノルマルパラフィンは直鎖状構造であり、イソパラフィンは分枝鎖状構造である。直鎖状構造は、分子の偏りが少なく、極性は小さい。一方、分枝鎖状構造は、分子に偏りがあり、ノルマルパラフィンより極性は高い。極性が高いほどオーバーコート組成物の濡れ性が向上する。前記ワックスの融点としては、特に制限はなく、目的に応じて適宜選択することができるが、40°C~160°Cが好ましく、50°C~120°Cがより好ましい。前記融点が、40°C未満であると、耐熱保存性に悪影響を与えることがあり、160°Cを超えると、低温での定着時にコールドオフセットを起こしやすくなることがある。前記ワックスの溶融粘度としては、特に制限はなく、目的に応じて適宜選択することができるが、融点より20°C高い温度で、5cps~1000cpsが好ましく、10cps~100cpsがより好ましい。前記溶融粘度が、1000cpsを超えると、耐ホットオフセット性、低温定着性への向上効果が乏しくなることがある。前記トナーにおける前記ワックスの含有量としては、特に制限はなく、目的に応じて適宜選択することができるが、0質量~40質量が好ましく、3質量~30質量がより好ましい。-その他の成分-前記その他の成分としては、例えば、帯電制御剤、磁性体、外添剤などが挙げられる。--帯電制御剤--前記帯電制御剤としては、特に制限はなく、感光体に帯電される電荷の正負に応じて、正又は負の荷電制御剤を適宜選択して用いることができる。---負の帯電制御剤---前記負の帯電制御剤としては、例えば、電子供与性の官能基を持つ樹脂又は化合物、アゾ染料、有機酸の金属錯体などが挙げられる。前記負の帯電制御剤の市販品としては、例えば、ボントロン品番:S-31、S-32、S-34、S-36、S-37、S-39、S-40、S-44、E-81、E-82、E-84、E-86、E-88、A、1-A、2-A、3-Aいずれも、オリエント化学工業株式会社製、カヤチャージ品番:N-1、N-2、カヤセットブラック品番:T-2、004いずれも、日本化薬株式会社製;アイゼンスピロンブラックT-37、T-77、T-95、TRH、TNS-2いずれも、保土谷化学工業株式会社製;FCA-1001-N、FCA-1001-NB、FCA-1001-NZ、いずれも、藤倉化成株式会社製、などが挙げられる。これらは、1種単独で使用してもよいし、2種以上を併用してもよい。---正の帯電制御剤---前記正の帯電制御剤としては、例えば、ニグロシン染料等の塩基性化合物;4級アンモニウム塩等のカチオン性化合物;高級脂肪酸の金属塩などが挙げられる。前記正の帯電制御剤の市販品としては、例えば、ボントロン品番:N-01、N-02、N-03、N-04、N-05、N-07、N-09、N-10、N-11、N-13、P-51、P-52、AFP-Bいずれも、オリエント化学工業株式会社製;TP-302、TP-415、TP-4040いずれも、保土谷化学工業株式会社製;コピーブルーPR、コピーチャージ品番:PX-VP-435、NX-VP-434いずれも、ヘキスト社製;FCA品番:201、201-B-1、201-B-2、201-B-3、201-PB、201-PZ、301いずれも、藤倉化成株式会社製;PLZ品番:1001、2001、6001、7001いずれも、四国化成工業株式会社製、などが挙げられる。これらは、1種単独で使用してもよいし、2種以上を併用してもよい。前記帯電制御剤の含有量は、特に制限はなく、結着樹脂の種類、分散方法を含めたトナー製造方法などに応じて適宜選択することができ、前記結着樹脂100質量部に対し、0.1質量部~10質量部が好ましく、0.2質量部~5質量部がより好ましい。前記含有量が、10質量部を超えると、トナーの帯電性が大きすぎ、帯電制御剤の効果を減退させ、現像ローラとの静電気的吸引力が増大し、電子写真用現像剤の流動性低下や、画像濃度の低下を招くことがあり、0.1質量部未満であると、帯電立ち上り性や帯電量が十分でなく、トナー画像に影響を及ぼしやすいことがある。--磁性体--前記磁性体としては、例えば、1マグネタイト、マグヘマイト、フェライトの如き磁性酸化鉄、又は他の金属酸化物を含む酸化鉄、2鉄、コバルト、ニッケル等の金属、又は、これらの金属とアルミニウム、コバルト、銅、鉛、マグネシウム、錫、亜鉛、アンチモン、ベリリウム、ビスマス、カドミウム、カルシウム、マンガン、セレン、チタン、タングステン、バナジウム等の金属との合金、3又はこれらの混合物、などが用いられる。前記磁性体としては、例えばFe3O4、γ-Fe2O3、ZnFe2O4、Y3Fe5O12、CdFe2O4、Gd3Fe5O12、CuFe2O4、PbFe12O、NiFe2O4、NdFe2O、BaFe12O19、MgFe2O4、MnFe2O4、LaFeO3、鉄粉、コバルト粉、ニッケル粉、などが挙げられる。これらは、1種単独で使用してもよいし、2種以上を組み合わせて使用してもよい。これらの中でも、四三酸化鉄、γ-三二酸化鉄の微粉末が特に好ましい。前記磁性体の含有量としては、特に制限はなく、目的に応じて適宜選択することができるが、前記結着樹脂100質量部に対して、10質量部~200質量部が好ましく、20質量部~150質量部がより好ましい。前記磁性体は、着色剤としても使用することができる。--外添剤--前記外添剤としては、トナーに流動性、耐熱保存性、現像性、転写性、帯電性等を付与するための無機微粒子が挙げられる。前記無機微粒子としては、例えば、シリカ、チタニア、アルミナ、酸化セリウム、チタン酸ストロンチウム、炭酸カルシウム、炭酸マグネシウム、リン酸カルシウムなどが挙げられる。また、シリコーンオイルやヘキサメチルジシラザンなどで疎水化処理されたシリカ微粒子や、特定の表面処理を施した酸化チタンなどが挙げられる。前記シリカ微粒子の市販品としては、例えば、アエロジル品番:130、200V、200CF、300、300CF、380、OX50、TT600、MOX80、MOX170、COK84、RX200、RY200、R972、R974、R976、R805、R811、R812、T805、R202、VT222、RX170、RXC、RA200、RA200H、RA200HS、RM50、RY200、REA200いずれも、日本アエロジル株式会社製、HDK品番:H20、H2000、H3004、H2000/4、H2050EP、H2015EP、H3050EP、KHD50、HVK2150いずれも、ワッカーケミカル社製、カボジル品番:L-90、LM-130、LM-150、M-5、PTG、MS-55、H-5、HS-5、EH-5、LM-150D、M-7D、MS-75D、TS-720、TS-610、TS-530いずれも、キャボット社製などが挙げられる。これらは、1種単独で使用してもよく、2種以上を併用してもよい。前記無機微粒子の含有量としては、トナー100質量部に対し、0.1質量部~5.0質量部が好ましく、0.8質量部~3.2質量部がより好ましい。前記トナーは、下記数式1で表される円形度SRの平均値である平均円形度が0.93~1.00のものが好ましく、0.95~0.99がより好ましい。この平均円形度はトナー粒子の凹凸の度合いの指標であり、トナーが完全な球形の場合1.00を示し、表面形状が複雑になるほど平均円形度は小さな値となる。<数式1>円形度SR=トナー粒子の投影面積と同じ面積の円の周囲長/トナー粒子の投影像の周囲長前記平均円形度が0.93~1.00の範囲では、トナー粒子の表面は滑らかであり、トナー粒子同士、トナー粒子と感光体との接触面積が小さいために転写性に優れる。また、トナー粒子に角がないため、現像装置内での現像剤の攪拌トルクが小さく、攪拌の駆動が安定するために異常画像が発生しない。また、ドットを形成するトナーの中に、角張ったトナー粒子がいないため、転写で記録媒体に圧接する際に、その圧がドットを形成するトナー全体に均一にかかり、転写中抜けが生じにくい。また、トナー粒子が角張っていないことから、トナー粒子そのものの研磨力が小さく、像担持体の表面を傷つけたり、磨耗させたりしない。前記円形度SRは、例えば、フロー式粒子像分析装置東亜医用電子社製、FPIA-1000を用いて測定することができる。まず、容器中の予め不純固形物を除去した水100mL~150mL中に分散剤として界面活性剤好ましくはアルキルベンゼンスフォン酸塩を0.1mL~0.5mL加え、更に測定試料を0.1g~0.5g程度加える。試料を分散した懸濁液は超音波分散器で約1分間~3分間分散処理を行い、分散液濃度を3000個/μL~10000個/μLとして前記装置によりトナーの形状、粒度を測定する。前記トナーの体積平均粒径は3μm~10μmが好ましく、4μm~8μmがより好ましい。この範囲では、微小な潜像ドットに対して、十分に小さい粒径のトナー粒子を有していることから、ドット再現性に優れる。前記体積平均粒径が3μm未満では、転写効率の低下、ブレードクリーニング性の低下といった現象が発生しやすいことがあり、10μmを超えると、文字やラインの飛び散りを抑えることが難しいことがある。ここで、前記トナーの体積平均粒径は、例えばコールターカウンター法による。該コールターカウンター法によるトナー粒子の粒度分布の測定装置としては、コールターカウンターTA-IIやコールターマルチサイザーIIいずれもコールター社製が挙げられる。まず、電解水溶液100mL~150mL中に分散剤として界面活性剤好ましくはアルキルベンゼンスルホン酸塩を0.1mL~5mL加える。ここで、電解液とは1級塩化ナトリウムを用いて約1NaCl水溶液を調製したもので、例えばISOTON-IIコールター社製が使用できる。ここで、更に測定試料を2mg~20mg加える。試料を懸濁した電解液は、超音波分散器で約1分間~3分間分散処理を行い、前記測定装置により、アパーチャーとして100μmアパーチャーを用いて、トナー粒子又はトナーの体積、個数を測定して、体積分布と個数分布を算出する。得られた分布から、トナーの体積平均粒径を求めることができる。チャンネルとしては、2.00μm~2.52μm未満;2.52μm~3.17μm未満;3.17μm~4.00μm未満;4.00μm~5.04μm未満;5.04μm~6.35μm未満;6.35μm~8.00μm未満;8.00μm~10.08μm未満;10.08μm~12.70μm未満;12.70μm~16.00μm未満;16.00μm~20.20μm未満;20.20μm~25.40μm未満;25.40μm~32.00μm未満;32.00μm~40.30μm未満の13チャンネルを使用し、粒径2.00μm以上乃至40.30μm未満の粒子を対象とする。-トナーの製造方法-前記トナーの製造方法としては、特に制限はなく、目的に応じて適宜選択することができ、例えば、粉砕法、特定の重合性単量体を含有する単量体組成物を水相中で直接的に重合する重合法懸濁重合法、乳化重合法、水系媒体中に特定の結着樹脂溶解液を乳化乃至分散させる方法、溶剤で溶解し脱溶剤して粉砕する方法、溶融スプレー法などが挙げられる。--粉砕法--前記粉砕法は、例えば、トナー材料を溶融し、混練した後、粉砕し、分級等することにより、前記トナーを得る方法である。前記粉砕法の場合、前記トナーの平均円形度を高くする目的で、得られたトナーに対し、機械的衝撃力を与えて形状を制御してもよい。この場合、前記機械的衝撃力は、例えば、ハイブリタイザー、メカノフュージョンなどの装置を用いて前記トナーに付与することができる。前記トナー材料の溶融、混練では、前記トナー材料を混合し、該混合物を溶融混練機に仕込んで溶融混練する。該溶融混練機としては、例えば、一軸の連続混練機、二軸の連続混練機、ロールミルによるバッチ式混練機などが挙げられる。例えば、株式会社神戸製鋼所製KTK型二軸押出機、東芝機械株式会社製TEM型押出機、有限会社ケイシーケイ製二軸押出機、株式会社池貝鉄工所製PCM型二軸押出機、ブス社製コニーダー等が好適に用いられる。この溶融混練は、バインダー樹脂の分子鎖の切断を招来しないような適正な条件で行うことが好ましい。具体的には、溶融混練温度は、バインダー樹脂の軟化点を参考にして行われ、該軟化点より高温過ぎると切断が激しく、低温すぎると分散が進まないことがある。前記粉砕では、前記混練で得られた混練物を粉砕する。この粉砕においては、まず、混練物を粗粉砕し、次いで微粉砕することが好ましい。この際ジェット気流中で衝突板に衝突させて粉砕したり、ジェット気流中で粒子同士を衝突させて粉砕したり、機械的に回転するローターとステーターとの狭いギャップで粉砕する方式が好ましく用いられる。前記分級は、前記粉砕で得られた粉砕物を分級して所定粒径の粒子に調整する。前記分級は、例えば、サイクロン、デカンター、遠心分離等により、微粒子部分を取り除くことにより行うことができる。前記粉砕及び分級が終了した後に、粉砕物を遠心力などで気流中に分級し、所定の粒径のトナーを製造する。--懸濁重合法--前記懸濁重合法は、油溶性重合開始剤、重合性単量体中に着色剤、離型剤などを分散し、界面活性剤、その他固体分散剤などが含まれる水系媒体中で、後述する乳化法によって乳化分散する。その後重合反応を行い粒子化し、前記トナーを得る。前記重合性単量体としては、例えばアクリル酸、メタクリル酸、α-シアノアクリル酸、α-シアノメタクリル酸、イタコン酸、クロトン酸、フマル酸、マレイン酸又は無水マレイン酸などの酸類、アクリルアミド、メタクリルアミド、ジアセトンアクリルアミドあるいはこれらのメチロール化合物、ビニルピリジン、ビニルピロリドン、ビニルイミダゾール、エチレンイミン、メタクリル酸ジメチルアミノエチルなどのアミノ基を有するアクリレート、メタクリレートなどを一部用いることによってトナー粒子表面に官能基を導入できる。また、使用する分散剤として酸基や塩基性基を有するものを選ぶことよってトナー表面に分散剤を吸着残存させ、官能基を導入することができる。--乳化重合法--前記乳化重合法としては、水溶性重合開始剤、重合性単量体を水中で界面活性剤を用いて乳化し、通常の乳化重合の手法によりラテックスを合成する。別途着色剤、離型剤等を水系媒体中分散した分散体を用意し、混合の後にトナーサイズまで凝集させ、加熱融着させることによりトナーを得る。ラテックスとして懸濁重合法に使用される単量体と同様なものを用いればトナー表面に官能基を導入できる。--水系媒体中に特定の結着樹脂溶解液を乳化乃至分散させる方法--前記水系媒体中に特定の結着樹脂溶解液を乳化乃至分散させる方法としては、少なくとも結着樹脂を有するトナー材料の溶解液乃至分散液を水系媒体中に乳化乃至分散させ、乳化液乃至分散液を調製した後、トナーを造粒水系造粒する方式である。この方式としては、例えば以下の工程1~4からなる。<<工程1:トナー材料の溶解液乃至分散液の調製>>前記トナー材料の溶解液乃至分散液は、着色剤、結着樹脂等のトナー材料を有機溶剤に溶解乃至分散させることにより調製される。なお、前記有機溶剤は、トナーの造粒時乃至造粒後に除去される。<<工程2:水系媒体の調製>>前記水系媒体としては、特に制限はなく、公知のものの中から適宜選択することができ、例えば水、該水と混和可能なアルコール、ジメチルホルムアミド、テトラヒドロフラン、セルソルブ類、低級ケトン類等の溶剤、又はこれらの混合物などが挙げられる。これらの中でも、水が特に好ましい。前記水系媒体の調製は、例えば、樹脂微粒子のような分散安定化剤を前記水系媒体に分散させることにより行うことができる。樹脂微粒子の水系媒体中への添加量としては、特に制限はなく目的に応じて適宜選択することができ、例えば、0.5質量~10質量が好ましい。前記樹脂微粒子としては、水系媒体中で水性分散液を形成し得る樹脂であれば特に制限はなく、公知の樹脂の中から目的に応じて適宜選択することができ、熱可塑性樹脂であってもよいし、熱硬化性樹脂でもよく、例えば、ビニル樹脂、ポリウレタン樹脂、エポキシ樹脂、ポリエステル樹脂、ポリアミド樹脂、ポリイミド樹脂、ケイ素樹脂、フェノール樹脂、メラミン樹脂、ユリア樹脂、アニリン樹脂、アイオノマー樹脂、ポリカーボネート樹脂、などが挙げられる。これらは、1種単独で使用してもよいし、2種以上を併用してもよい。これらの中でも微細な球状の樹脂微粒子の水性分散液が得られ易い点で、ビニル樹脂、ポリウレタン樹脂、エポキシ樹脂及びポリエステル樹脂から選択される少なくとも1種で形成されているのが好ましい。また、前記水系媒体においては、必要に応じて、後述の乳化乃至分散時における、前記溶解液乃至分散液の油滴を安定化させ、所望の形状を得つつ粒度分布をシャープにする観点から、分散剤を用いることが好ましい。前記分散剤としては、特に制限はなく、目的に応じて適宜選択することができ、例えば、界面活性剤、難水溶性の無機化合物分散剤、高分子系保護コロイド等が挙げられる。これらは1種単独で使用してもよいし、2種以上を併用してもよい。これらの中でも、界面活性剤が特に好ましい。<<工程3:乳化乃至分散>>前記トナー材料を含む溶解液乃至分散液を前記水系媒体中で乳化乃至分散させる際、トナー材料を含む溶解液乃至分散液を前記水系媒体中で攪拌しながら分散させるのが好ましい。分散の方法としては、特に限定されるものではないが、ホモジナイザーIKA社製、ポリトロンキネマティカ社製、TKオートホモミキサー特殊機化工業株式会社製等のバッチ式乳化機、エバラマイルダー在原製作所製、TKフィルミックス、TKパイプラインホモミキサー特殊機化工業株式会社製、コロイドミル神鋼パンテック株式会社製、スラッシャー、トリゴナル湿式微粉砕機三井三池化工機株式会社製、キャピトロンユーロテック社製、ファインフローミル太平洋機工株式会社製等の連続式乳化機、マイクロフルイダイザーみずほ工業株式会社製、ナノマイザーナノマイザー社製、APVガウリンガウリン社製等の高圧乳化機、膜乳化機冷化工業株式会社製等の膜乳化機、バイブロミキサー冷化工業株式会社製等の振動式乳化機、超音波ホモジナイザーブランソン社製等の超音波乳化機、などが挙げられる。これらの中でも、粒径の均一化の観点から、APVガウリン、ホモジナイザー、TKオートホモミキサー、エバラマイルダー、TKフィルミックス、TKパイプラインホモミキサーが特に好ましい。なお、前記溶解液乃至分散液に含まれる結着樹脂として活性水素基含有化合物と反応可能な変性ポリエステルを含む場合においては、乳化乃至分散時に反応が進行する。反応条件としては特に制限はなく、前記活性水素基含有化合物と反応可能な重合体と前記活性水素基含有化合物との組合せに応じて適宜選択することができるが、反応時間としては、10分間~40時間が好ましく、2時間~24時間がより好ましい。<<工程4:溶剤の除去>>次に、前記乳化乃至分散により得られた乳化スラリーから有機溶剤を除去する。有機溶剤の除去は、1反応系全体を徐々に昇温させて、油滴中の有機溶剤を完全に蒸発除去する方法、2乳化分散体を乾燥雰囲気中に噴霧して、油滴中の非水溶性有機溶剤を完全に除去してトナー微粒子を形成し、併せて水系分散剤を蒸発除去する方法等が挙げられる。<記録媒体>電子写真方式に用いる前記記録媒体としては、前記トナーを定着させ得るものであれば、特に制限はなく、目的に応じて適宜選択することができる。前記記録媒体の形態としては、特に制限はなく、目的に応じて適宜選択することができるが、シート状の他、平面及び曲面を有する立体物でも構わない。前記記録媒体としては、例えば、紙等の媒体に透明トナーを均一に定着させ紙面を保護したものいわゆる、ニスコートであってもよい。前記記録媒体の材料としては、特に制限はなく、目的に応じて適宜選択することができ、例えば、紙、布等を構成する一般的な繊維、液体透過層を有するOHP用シートのようなプラスチックフィルム、金属、樹脂、セラミックスなどが挙げられる。[電子写真形成方法及び電子写真形成装置]本発明の電子写真形成方法は、少なくとも、帯電工程と、露光工程と、現像工程と、転写工程と、定着工程と、オーバーコート層形成工程とを含み、必要に応じて、適宜選択したその他の工程、例えば、除電工程、クリーニング工程、リサイクル工程とを含む。なお、帯電工程と、露光工程とを合わせて静電潜像形成工程と称することもある。また、本発明の電子写真形成装置は、電子写真感光体と、帯電手段と、露光手段と、現像手段と、転写手段と、定着手段と、オーバーコート層形成手段とを有し、必要に応じて、適宜選択したその他の手段、例えば、除電手段、クリーニング手段、リサイクル手段とを有する。なお、帯電手段と、露光手段とを合わせて静電潜像形成手段と称することもある。本発明の電子写真形成方法は、本発明の電子写真形成装置により好適に実施ができる。前記帯電工程は前記帯電手段により、前記露光工程は前記露光手段により、前記現像工程は前記現像手段により、前記転写工程は前記転写手段により、前記定着工程は前記定着手段により、前記オーバーコート層形成工程は前記オーバーコート層形成手段により、前記除電工程は前記除電手段により、前記クリーニング工程は前記クリーニング手段により、前記リサイクル工程は前記リサイクル手段により好適に実施できる。-静電潜像形成工程及び静電潜像形成手段-前記静電潜像形成工程は、電子写真感光体上に静電潜像を形成する工程である。また、前記静電潜像形成手段は、電子写真感光体上に静電潜像を形成する手段である。前記静電潜像の形成は、例えば、前記電子写真感光体の表面を帯電させた後、像様に露光することにより行うことができる。前記静電潜像形成手段は、例えば、前記電子写真感光体の表面を帯電させる帯電器と、前記電子写真感光体の表面を像様に露光する露光器とを少なくとも備える。前記帯電は、例えば、前記帯電器を用いて前記電子写真感光体の表面に電圧を印加することにより行うことができる。前記帯電器としては、特に制限はなく、目的に応じて適宜選択することができるが、例えば、導電性又は半導電性のローラ、ブラシ、フィルム、ゴムブレード等を備えたそれ自体公知の接触帯電器、コロトロン、スコロトロン等のコロナ放電を利用した非接触帯電器、などが挙げられる。前記帯電部材の形状としてはローラの他にも、磁気ブラシ、ファーブラシ等、どのような形態をとってもよく、電子写真形成装置の仕様や形態にあわせて選択可能である。磁気ブラシを用いる場合、磁気ブラシは、例えば、Zn-Cuフェライト等、各種フェライト粒子を帯電部材として用い、これを支持させるための非磁性の導電スリーブ、これに内包されるマグネットロールによって構成される。又はブラシを用いる場合、例えば、ファーブラシの材質としては、カーボン、硫化銅、金属又は金属酸化物により導電処理されたファーを用い、これを金属や他の導電処理された芯金に巻き付けたり張り付けたりすることで帯電器とする。前記帯電器は、上記のような接触式の帯電器に限定されるものではないが、帯電器から発生するオゾンが低減された画像形成装置が得られるので、接触式の帯電器を用いることが好ましい。前記帯電器が電子写真感光体に接触乃至非接触状態で配置され、直流及び交流電圧を重畳印加することによって電子写真感光体表面を帯電するものが好ましい。また、帯電器が、電子写真感光体にギャップテープを介して非接触に近接配置された帯電ローラであり、該帯電ローラに直流並びに交流電圧を重畳印加することによって電子写真感光体表面を帯電するものが好ましい。前記露光は、例えば、前記露光器を用いて前記電子写真感光体の表面を像様に露光することにより行うことができる。前記露光器としては、前記帯電器により帯電された前記電子写真感光体の表面に、形成すべき像様に露光を行うことができる限り特に制限はなく、目的に応じて適宜選択することができるが、例えば、複写光学系、ロッドレンズアレイ系、レーザ光学系、液晶シャッタ光学系、などの各種露光器が挙げられる。また、前記露光としては、前記電子写真感光体に対してデジタル方式の静電潜像を書き込むことが好ましい。なお、本発明においては、前記電子写真感光体の裏面側から像様に露光を行う光背面方式を採用してもよい。-現像工程及び現像手段-前記現像工程は、前記静電潜像を、トナー乃至現像剤を用いて現像してトナー像未定着状態のトナー像を形成する工程である。また、前記現像手段は、前記静電潜像を、トナー乃至現像剤を用いて現像してトナー像を形成する手段である。前記トナーは、本発明の前記電子写真用オーバーコート組成物の説明において記載した前記トナーである。前記現像剤は、前記トナーを用いた現像剤である。前記現像手段は、例えば、前記トナー乃至前記現像剤を用いて現像することができる限り、特に制限はなく、公知のものの中から適宜選択することができ、例えば、前記トナー乃至現像剤を収容し、前記静電潜像に該トナー乃至該現像剤を接触又は非接触的に付与可能な現像器を少なくとも有するものが好適に挙げられる。前記現像器は、乾式現像方式のものであってもよいし、湿式現像方式のものであってもよく、また、単色用現像器であってもよいし、多色用現像器であってもよく、例えば、前記トナー乃至前記現像剤を摩擦攪拌させて帯電させる攪拌器と、回転可能なマグネットローラとを有してなるもの、などが好適に挙げられる。前記現像器内では、例えば、前記トナーと前記キャリアとが混合攪拌され、その際の摩擦により該トナーが帯電し、回転するマグネットローラの表面に穂立ち状態で保持され、磁気ブラシが形成される。該マグネットローラは、前記電子写真感光体近傍に配置されているため、該マグネットローラの表面に形成された前記磁気ブラシを構成する前記トナーの一部は、電気的な吸引力によって該電子写真感光体の表面に移動する。その結果、前記静電潜像が該トナーにより現像されて該電子写真感光体の表面に該トナーによるトナー像が形成される。前記現像器に収容させる現像剤としては一成分現像剤であってもよいし、二成分現像剤であってもよい。-転写工程及び転写手段-前記転写工程は、前記トナー像を記録媒体に転写する工程である。また、前記転写手段は、前記トナー像を記録媒体に転写する手段である。前記転写としては、中間記録媒体を用い、該中間記録媒体上にトナー像を一次転写した後、該トナー像を前記記録媒体上に二次転写する態様が好ましく、前記トナーとして二色以上、好ましくはフルカラートナーを用い、トナー像を中間記録媒体上に転写して複合転写像を形成する第一次転写手段と、該複合転写像を記録媒体上に転写する第二次転写手段とを含む態様がより好ましい。前記転写は、例えば、前記トナー像を転写帯電器を用いて前記電子写真感光体を帯電することにより行うことができ、前記転写手段により行うことができる。前記転写手段としては、トナー像を中間記録媒体上に転写して複合転写像を形成する第一次転写手段と、該複合転写像を記録媒体上に転写する第二次転写手段とを有する態様が好ましい。なお、前記中間記録媒体としては、特に制限はなく、目的に応じて公知の記録媒体の中から適宜選択することができ、例えば、転写ベルト等が好適に挙げられる。前記転写手段前記第一次転写手段、前記第二次転写手段は、前記電子写真感光体上に形成された前記トナー像を前記記録媒体側へ剥離帯電させる転写器を少なくとも有するのが好ましい。前記転写手段は、1つであってもよいし、2つ以上であってもよい。前記転写器としては、コロナ放電によるコロナ転写器、転写ベルト、転写ローラ、圧力転写ローラ、粘着転写器、などが挙げられる。なお、前記記録媒体は、本発明の前記電子写真用オーバーコート組成物の説明において記載した前記記録媒体である。--定着工程及び定着手段--前記定着工程は、記録媒体に転写されたトナー像を定着装置を用いて定着させる工程である。また、前記定着手段は、記録媒体に転写されたトナー像を定着装置を用いて定着させる手段である。前記定着は、各色のトナーに対し前記記録媒体に転写する毎に行ってもよいし、各色のトナーに対しこれを積層した状態で一度に同時に行ってもよい。前記定着装置としては、特に制限はなく、目的に応じて適宜選択することができるが、公知の加熱加圧手段が好適である。前記加熱加圧手段としては、加熱ローラと加圧ローラとの組み合わせ、加熱ローラと加圧ローラと無端ベルトとの組み合わせ、などが挙げられる。前記加熱加圧手段における加熱は、通常、80°C~200°Cが好ましい。なお、本発明においては、目的に応じて、前記定着工程及び定着手段と共にあるいはこれらに代えて、例えば、公知の光定着器を用いてもよい。-オーバーコート層形成工程及びオーバーコート層形成手段塗布工程及び塗布手段、硬化工程及び硬化手段-塗布工程前記塗布工程は、転写された記録媒体上のトナー像に電子写真用オーバーコート組成物を塗布する工程である。また、前記塗布手段は、転写された記録媒体上のトナー像に電子写真用オーバーコート組成物を塗布する手段である。前記電子写真用オーバーコート組成物は、本発明の前記電子写真用オーバーコート組成物である。前記電子写真用オーバーコート組成物は、定着工程の任意の適切な時間、又は定着工程の後に前記記録媒体上の前記トナー像に塗布される。例えば、前記電子写真用オーバーコート組成物は、印刷及び上塗りが同一の印刷デバイスで実施されるインラインコーティングのように、画像を形成した後直ちに、又は、印刷及び上塗りが異なる印刷装置で実施されるオフラインコーティングのように、印刷後の短い又は長い遅延時間のあとに、前記記録媒体に塗布される。前記塗布工程において、前記電子写真用オーバーコート組成物が塗布されるのは、少なくとも前記記録媒体上に形成された前記トナー像の一部であれば、前記記録媒体全体や前記トナー像全体である必要はなく、印刷面の保護や光沢出しなどの目的に応じて適宜選択することができる。前記塗布手段としては、特に制限はなく、目的に応じて適宜選択することができ、例えば、ロールコータ、フキソソコータ、ロッドコータ、ブレード、ワイヤーバー、エアーナイフ、カーテンコータ、スライドコータ、ドクターナイフ、スクリーンコータ、グラビアコータ例えばオフセットグラビアコータ、スロットコータ、押出しコータ、インクジェットコータなどの液体フィルムコーティング装置が挙げられる。このような装置は、例えば、正転及び逆転ロールコーティング、オフセットグラビア、カーテンコーティング、リソグラフコーティング、スクリーンコーティング、グラビアコーティング、インクジェットコーティングなどの周知の方式で使用できる。前記電子写真用オーバーコート組成物の塗布厚みとしては、特に制限はなく、目的に応じて適宜選択することができるが、1μm~15μmが好ましい。前記塗布厚みが、1μm未満であると、はじきが生じたり、光沢が不十分となることがあり、15μmを超えると、画像の質感が低下することがある。硬化工程前記塗布工程の後には、塗布された前記電子写真用オーバーコート組成物を硬化させてオーバーコート層とすることが好ましい。前記電子写真用オーバーコート組成物が光硬化型の電子写真用オーバーコート組成物である場合には、光源からの光主に紫外線を照射することにより硬化させることができる。前記電子写真用オーバーコート組成物が油性の電子写真用オーバーコート組成物である場合には、加熱をすることにより硬化させる硬化させることができる。前記光源としては、特に制限はなく、目的に応じて適宜選択することができ、例えば、低圧水銀灯、中圧水銀灯、高圧水銀灯、超高圧水銀灯、キセノンランプ、カーボンアーク灯、メタルハライドランプ、蛍光灯、タングステンランプ、アルゴンイオンレーザ、ヘリウムカドミウムレーザ、ヘリウムネオンレーザ、クリプトンイオンレーザ、各種半導体レーザ、YAGレーザ、発光ダイオード、CRT光源、プラズマ光源、電子線、γ線、ArFエキシマーレーザ、KrFエキシマーレーザ、F2レーザなどが挙げられる。図4に、オーバーコート層形成手段の構成例を示す。図4に示すように、オーバーコート層形成手段は、塗布ローラ2、金属ローラ3、圧接ローラ5、搬送ベルト6、トレイ7、光源8、スクレイバ9を有している。また、電子写真用オーバーコート組成物1は、塗布ローラ2と金属ローラ3の間に貯液されている。オーバーコート層形成手段において、トナー像が形成された記録媒体4は、回転する塗布ローラ2及び圧接ローラ5と当接しながら塗布ローラ2と圧接ローラ5との間を通過する。その際に、塗布ローラ2表面の電子写真用オーバーコート組成物1が記録媒体4に転写されることで、記録媒体4に電子写真用オーバーコート組成物1が塗布される。電子写真用オーバーコート組成物1が塗布された記録媒体4は、搬送ベルト6により搬送され、光源8の下を通過する。その際、光源8からの紫外線により、記録媒体4に塗布された電子写真用オーバーコート組成物1は硬化し、オーバーコート層となる。その後、記録媒体4はトレイ7上に移動する。なお、圧接ローラ5に付着した不要な電子写真用オーバーコート組成物1はスクレイバ9により除去される。-その他の工程及びその他の手段---除電工程及び除電手段--前記除電工程は、前記電子写真感光体に対し除電バイアスを印加して除電を行う工程である。また、前記除電手段は、前記電子写真感光体に対し上電バイアスを印加して除電を行う手段である。前記除電手段としては、特に制限はなく、前記電子写真感光体に対し除電バイアスを印加することができればよく、公知の除電器の中から適宜選択することができ、例えば、除電ランプ等が好適に挙げられる。--クリーニング工程及びクリーニング手段--前記クリーニング工程は、前記電子写真感光体上に残留する前記トナーを除去する工程である。また、前記クリーニング手段は、前記電子写真感光体上に残留する前記トナーを除去する手段である。前記クリーニング手段としては、特に制限はなく、前記電子写真感光体上に残留する前記電子写真トナーを除去することができればよく、公知のクリーナの中から適宜選択することができ、例えば、磁気ブラシクリーナ、静電ブラシクリーナ、磁気ローラクリーナ、ブレードクリーナ、ブラシクリーナ、ウエブクリーナ等が好適に挙げられる。--リサイクル工程及びリサイクル手段--前記リサイクル工程は、前記クリーニング工程により除去した前記トナーを前記現像手段にリサイクルさせる工程である。また、前記リサイクル手段は、前記クリーニング手段により除去した前記トナーを前記現像手段にリサイクルさせる手段である。前記リサイクル手段としては、特に制限はなく、公知の搬送手段等が挙げられる。--制御工程及び制御手段--前記制御工程は、前記各工程を制御する工程である。また、前記制御手段は、前記各手段を制御する手段である。前記制御手段としては、前記各手段の動きを制御することができる限り特に制限はなく、目的に応じて適宜選択することができ、例えば、シークエンサー、コンピュータ等の機器が挙げられる。図5に、本発明の電子写真形成装置の一態様である画像形成装置の構成例1を示す。画像形成装置100Aは、感光体ドラム10と、帯電手段としての帯電ローラ20と、露光手段としての露光装置不図示と、現像手段としての現像器ブラック用現像器45K、イエロー用現像器45Y、マゼンタ用現像器45M、シアン用現像器45Cと、中間転写体50と、クリーニング手段としてのクリーニングブレードを有するクリーニング装置60と、除電手段としての除電ランプ70を有する。中間転写体50は、無端ベルトであり、その内側に配置されている3個のローラ51で張架されており、矢印方向に移動することができる。3個のローラ51の一部は、中間転写体50へ所定の転写バイアス一次転写バイアスを印加することが可能な転写バイアスローラとしても機能する。また、中間転写体50の近傍には、クリーニングブレードを有するクリーニング装置90が配置されている。更に、記録媒体95にトナー像を転写二次転写するための転写バイアスを印加することが可能な転写手段としての転写ローラ80が中間転写体50に対向して配置されている。また、中間転写体50の周囲には、中間転写体50上のトナー像に電荷を付与するためのコロナ帯電器52が、感光体ドラム10と中間転写体50の接触部と、中間転写体50と記録媒体95の接触部との間に配置されている。ブラックK、イエローY、マゼンタM及びシアンCの各色の現像器ブラック用現像器45K、イエロー用現像器45Y、マゼンタ用現像器45M、シアン用現像器45Cは、現像剤収容部42K、42Y、42M、42Cと、現像剤供給ローラ43K、43Y、43M、43Cと、現像ローラ44K、44Y、44M、44Cを備える。画像形成装置100Aでは、帯電ローラ20により感光体ドラム10を一様に帯電させた後、露光装置不図示により露光光30を感光ドラム10上に像様に露光し、静電潜像を形成する。次に、感光体ドラム10上に形成された静電潜像を、現像器ブラック用現像器45K、イエロー用現像器45Y、マゼンタ用現像器45M、シアン用現像器45Cから現像剤を供給して現像してトナー像を形成した後、ローラ51から印加された転写バイアスにより、トナー像が中間転写体50上に転写一次転写される。更に、中間転写体50上のトナー像は、コロナ帯電器52により電荷を付与された後、記録媒体95上に転写二次転写される。なお、感光体ドラム10上に残存したトナーは、クリーニング装置60により除去され、感光体ドラム10は除電ランプ70により一旦、除電される。画像形成装置100Aにおいて、前述したオーバーコート層形成手段不図示は、任意の位置に配設することができる。図6に、本発明の電子写真形成装置の一態様である画像形成装置の構成例2を示す。画像形成装置100Bは、タンデム型カラー画像形成装置であり、複写装置本体150と、給紙テーブル200と、スキャナ300と、原稿自動搬送装置ADF400を有する。複写装置本体150には、無端ベルト状の中間転写体50が中央部に設けられている。中間転写体50は、支持ローラ14、15及び16に張架されており、矢印方向に回転することができる。支持ローラ15の近傍には、中間転写体50上に残留したトナーを除去するためのクリーニング装置17が配置されている。また、支持ローラ14と支持ローラ15により張架された中間転写体50には、その搬送方向に沿って、イエロー、シアン、マゼンタ及びブラックの4個の画像形成手段18が対向して並置されたタンデム型現像器120が配置されている。各色の画像形成手段18は、図7に示すように、感光体ドラム10と、感光体ドラム10を一様に帯電させる帯電ローラ20と、感光体ドラム10に形成された静電潜像をブラックK、イエローY、マゼンタM及びシアンCの各色の現像剤で現像してトナー像を形成する現像器61と、各色のトナー像を中間転写体50上に転写させるための転写ローラ62と、クリーニング装置63と、除電ランプ64を備える。また、タンデム型現像器120の近傍には、露光装置21が配置されている図6。露光装置21は、感光体ドラム10ブラック用感光体10K、イエロー用感光体10Y、マゼンタ用感光体10M、シアン用感光体10C上に露光光Lを露光し、静電潜像を形成する。更に、中間転写体50のタンデム型現像器120が配置された側とは反対側には、二次転写装置22が配置されている。二次転写装置22は、一対のローラ23に張架されている無端ベルトである二次転写ベルト24からなり、二次転写ベルト24上を搬送される記録媒体と中間転写体50が互いに接触可能となっている。二次転写装置22の近傍には、定着装置25が配置されている。定着装置25は、無端ベルトである定着ベルト26と、定着ベルト26に押圧されて配置される加圧ローラ27を有する。また、二次転写装置22及び定着装置25の近傍に、記録媒体の両面に画像を形成するために記録媒体を反転させる反転装置28が配置されている。次に、画像形成装置100Bにおけるフルカラー画像の形成カラーコピーについて説明する。まず、原稿自動搬送装置ADF400の原稿台130上に原稿をセットするか、あるいは原稿自動搬送装置400を開いてスキャナ300のコンタクトガラス32上に原稿をセットし、原稿自動搬送装置400を閉じる。次に、スタートスイッチ不図示を押すと、原稿自動搬送装置400に原稿をセットした時は、原稿が搬送されてコンタクトガラス32上へと移動された後で、コンタクトガラス32上に原稿をセットした時は、直ちにスキャナ300が駆動し、第1走行体33及び第2走行体34が走行する。このとき、第1走行体33により、光源からの光が照射されると共に、原稿面からの反射光を第2走行体34におけるミラーで反射し、結像レンズ35を通して読み取りセンサ36で受光される。これにより、カラー原稿カラー画像が読み取られ、ブラック、イエロー、マゼンタ及びシアンの各色の画像情報が得られる。更に、露光装置21により、得られた各色の画像情報に基づいて、各色の静電潜像が感光体ドラム10に形成された後、各色の静電潜像は、各色の現像器61から供給された現像剤で現像され、各色のトナー像が形成される。形成された各色のトナー像は、支持ローラ14、15及び16により回転移動する中間転写体50上に、順次重ねて転写一次転写され、中間転写体50上に複合トナー像が形成される。給紙テーブル200においては、給紙ローラ142の1つを選択的に回転させ、ペーパーバンク143に多段に備える給紙カセット144の1つから記録媒体を繰り出し、分離ローラ145で1枚ずつ分離して給紙路146に送り出し、搬送ローラ147で搬送して複写機本体150内の給紙路148に導き、レジストローラ49に突き当てて止める。あるいは、手差しトレイ151上の記録媒体を繰り出し、分離ローラ58で1枚ずつ分離して手差し給紙路53に入れ、レジストローラ49に突き当てて止める。なお、レジストローラ49は、一般に接地して使用されるが、記録媒体の紙粉除去のために、バイアスが印加された状態で使用してもよい。そして、中間転写体50上に形成された複合トナー像にタイミングを合わせてレジストローラ49を回転させ、中間転写体50と二次転写装置22の間に記録媒体を送り出し、複合トナー像を記録媒体上に転写二次転写する。複合トナー像が転写された記録媒体は、二次転写装置22により搬送されて、定着装置25に送り出される。そして、定着装置25において、定着ベルト26及び加圧ローラ27により、加熱加圧されて複合トナー像が記録媒体上に定着される。その後、記録媒体は、切換爪55で切り換えて排出ローラ56により排出され、排紙トレイ57上にスタックされる。あるいは、切換爪55で切り換えて反転装置28により反転されて再び転写位置へと導かれて、裏面にも画像を形成した後、排出ローラ56により排出され、排紙トレイ57上にスタックされる。なお、複合トナー像が転写された後に中間転写体50上に残留したトナーは、クリーニング装置17により除去される。画像形成装置100Bにおいて、前述したオーバーコート層形成手段不図示は、任意の位置に配設することができる。以下、本発明の実施例について説明するが、本発明は下記実施例に何ら限定されるものではない。実施例において、なお、本発明に係わるワックスのイソパラフィンの質量、平均分子量はJMS-T100GCAccuTOFGCを用いて、FDFieldDesorption法にて測定した。実施例1<トナー1及び現像剤1の作製>-処方-ポリエステル樹脂89質量部重量平均分子量MW:68200、ガラス転移温度Tg:65.5°Cマイクロクリスタリンワックス5質量部-イソパラフィン15質量-平均分子量650カーボンブラック三菱化成社製、445質量部荷電制御剤スピロンブラックTR-H、保土谷化学社製1質量部以上の処方を混合し、2軸エクストルーダーBCTA型、ビューラー社製を用いて120°Cで混練後、気流式粉砕機ジェットミル、日清エンジニアリング社製により粉砕、分級し質量平均粒径11.0μmとした後、ヘンシェルミキサーFM型、三井三池化工社製を用い、シリカR-972:日本アエロジル社製2.2質量を混合しトナーNo.1以下、実施例内ではトナー1。他のナンバーについても同じ。現像剤、電子写真用オーバーコート組成物についてもこれに準ずる。を得た。得られたトナーのトナー円形度は0.90、体積平均粒径は8μmであった。キャリアとして平均粒径50μmのマグネタイト粒子にシリコーン樹脂をコート厚み0.5μmしたものを用い、前記トナーとトナー濃度5.0質量で混合し現像剤1を得た。<オーバーコート組成物1の作製>ペンタエリスリトールテトラアクリレート10質量部、トリメチロールプロパントリアクレート30質量部、及び重合禁止剤としてハイドロキノン0.3質量部をビーカーに入れ、攪拌しながら120°Cまで加熱し、更にジアリルフタレートプレポリマーダイソーダップ100、ダイソー社製50質量部を溶解させた。更にアルミニウムイソプロピレート2質量部をトルエン2質量部に分散させたものを除々に添加し、110°Cで20分間攪拌した。この間溶剤として加えたトルエンを系外に除去し目的とする光硬化型ワニスベース剤を得た。更に前記光硬化型ワニスベース剤75質量部、重合性不飽和化合物として1,6-ヘキサンジオールジアクリレート60質量部、光重合開始剤としてベンゾフェノン10質量部、p-ジメチルアミノアセトフェノン5質量部、及び粘度調整剤としてフェニルグリコールモノアクリレート10質量部を混合し、3本ロールミルで十分混練し、光硬化型のオーバーコート組成物1を得た重合性不飽和化合物の含有量37.5質量。<評価>-融解性試験本発明の電子写真用オーバーコート組成物の評価方法-OHPシートに所定のトナーを用いてマゼンタとイエローの2色重ね赤画像付着量0.8mgcm2を形成し、分光濃度計X-Rite938、エックスライト社製において前記画像上に色差測定器の汚れ防止のためにさらに同じOHPシートを配置した状態で該画像の色をLab表色系で測定する。つぎに、図1の融解試験装置に画像を形成したOHPシートをセットするとともに、作製したオーバーコート組成物ここでは、オーバーコート組成物1。以下、実施例、比較例ごとで対応するオーバーコート組成物。を滴下ビュレットに入れ、OHPシートから10mmの高さに設定する。そして、オーバーコート組成物を0.3~0.5mg/cm2滴下し、10秒間放置した後に除去する。ついで、色差測定器X-Rite938において画像のオーバーコート組成物滴下部分の色を同じOHPシートを配置した状態でLab表色系で測定し、式1に基づいて滴下前後の△Eを算出する。-粘度測定-オーバーコート組成物の粘度を25°C環境でB型粘度計東洋精機製作所製を使って測定する。オーバーコート組成物1の粘度は、200mPaSであった。-印刷物の作製-記録媒体としての王子製紙社製PODグロスコート128gm2に、作製した現像剤ここでは、現像剤1。以下、実施例、比較例ごとで対応する現像剤。を用いた株式会社リコー製のimagioMPC7500でベタ部付着量0.4mg/cm2の条件で電子写真画像を出力し、印刷物を得た。-はじき濡れ性評価-シナノケンシ社製UVニスコーターSG610Vを用いてコーター速度10m/min、照射量120W/cm上記印刷物の印刷面に5g/m24.5μmの厚みでオーバーコート組成物のコーティングを行った。光硬化型のオーバーコート組成物は、上記コーターにて硬化させた。油性のオーバーコート組成物はランプを当てずにチャンバーにて乾燥させ、硬化させた。硬化後の印刷物のオーバーコート組成物オーバーコート層のはじき発生状態を目視にて下記評価基準にて評価した。また同時に、トナー像画像の乱れの有無を目視で観察した。はじき評価基準◎:全くはじきなし○:少しはじかれているように見えるが、全然問題なし△:若干はじかれているが、問題ないレベルである×:著しくはじかれている-密着性評価-シナノケンシ社製UVニスコーターSG610Vを用いて上記印刷物の印刷面に5g/m2の厚みでオーバーコート組成物のコーティングを行った。光硬化型のオーバーコート組成物は、上記コーターにて硬化させた。水及び油性のオーバーコート組成物はランプを当てずにチャンバーにて乾燥させ、硬化させた。硬化後の印刷物のトナー上のオーバーコート組成物をJISK5400に準じて1mm間隔で100マスの基盤目状にカッターナイフで切り込み、セロハン粘着テープで引き剥がし、ルーペで見ながら剥がれなかったマスをカウントし、剥れなかったマス数/全マス数について下記評価基準にて評価した。密着性評価基準◎:100/100○:80/100~99/100△:40/100~79/100×:0/100~39/100実施例2<トナー2及び現像剤2の作製>実施例1において、マイクロクリスタリンワックスをマイクロクリスタリンワックスとパラフィンワックスの混合ワックスイソパラフィン8質量、平均分子量520に代えた以外は、実施例1と同様にして、トナー2、及び現像剤2を得た。得られたトナーのトナー円形度は0.90、体積平均粒径は7μmであった。<オーバーコート組成物2の作製>ポリエステルアクリレートオリゴマーEBECRYL846、ダイセルサイテック社製、MW1,10040質量部、トリプロピレングリコールジアクリレート質量30部、重合性不飽和化合物としてアクリロイルモルホリン50質量部、重合禁止剤としてハイドロキノンモノメチルエーテル0.2質量部、光重合開始剤としてベンゾインエチルエーテル8質量部、及び増感剤としてトリイソプロパノールアミン3質量部を混合し、60°Cで20分攪拌して、光硬化型のオーバーコート組成物2を得た重合性不飽和化合物の含有量38.1質量。<評価>実施例1において、現像剤及びオーバーコート組成物を上記で得た現像剤2及びオーバーコート組成物2に代えた以外は、実施例1と同様にして、前記評価実施例1に記載の評価。以下、同じ。を行った。なお、オーバーコート組成物2の粘度は、450mPaSであった。実施例3<トナー3及び現像剤3の作製>実施例1において、マイクロクリスタリンワックスをマイクロクリスタリンワックスとパラフィンワックスの混合ワックスイソパラフィン11質量、平均分子量470に代えた以外は、実施例1と同様にして、トナー3及び現像剤3を得た。得られたトナーのトナー円形度は0.91、体積平均粒径は7.8μmであった。<オーバーコート組成物3の作製>ウレタンアクリレートオリゴマーEBECRYL5129、ダイセルサイテック社製、MW80010質量部、ヘキサンジオールジアクリレート40質量部、シクロヘキシルアクリレート10質量部、重合性不飽和化合物としてエチルカルビトールアクリレート80質量部、重合禁止剤としてハイドロキノンモノメチルエーテル0.2質量部、及び光重合開始剤としてベンジル1,2-ジフェニルエタンジオン6質量部を混合し、60°Cで20分攪拌して、光硬化型のオーバーコート組成物3を得た重合性不飽和化合物の含有量54.7質量。<評価>実施例1において、現像剤及びオーバーコート組成物を上記で得た現像剤3及びオーバーコート組成物3に代えた以外は、実施例1と同様にして、前記評価を行った。なお、オーバーコート組成物3の粘度は、20mPaSであった。実施例4<オーバーコート組成物4の作製>ポリエステルアクリレートオリゴマーEBECRYL1830、ダイセルサイテック社製、MW1,50060質量部、ビスフェノールAエチレンオキサイド付加物ジアクリレートV700、大阪有機化学社製30質量部、2-エチルヘキシルアクリレート5質量部、重合性不飽和化合物として1,6-ヘキサンジオールジアクリレート20質量部、重合禁止剤として2、6-ジtert-ブチル-p-クレゾールBHT0.4質量部、及び光重合開始剤としてイルガキュアー184チバスペシャリティケミカル社製9質量部を混合し、60°Cで20分攪拌して、光硬化型のオーバーコート組成物4を得た重合性不飽和化合物の含有量16.1質量。<評価>実施例1において、オーバーコート組成物をオーバーコート組成物4に代えた以外は、実施例1と同様にして、前記評価を行った。なお、オーバーコート組成物4の粘度は、750mPaSであった。実施例5<オーバーコート組成物5の作製>カルトンセルフGWニスDIC社製を使用した。該ニスはロジン変性フェノール樹脂ワニス、重合亜麻仁油、軽油及び助剤ドライヤー、皮膜補強剤などからなる。カルトンセルフGWニス100質量部、及び重合性不飽和化合物としてエチルカルビトールアクリレート20質量部を混合し、30°Cで10分攪拌して、オーバーコート組成物5を得た重合性不飽和化合物の含有量16.7質量。<評価>実施例1において、オーバーコート組成物をオーバーコート組成物5に代えた以外は、実施例1と同様にして、前記評価を行った。なお、オーバーコート組成物5の粘度は、300mPaSであった。実施例6<オーバーコート組成物6の作製>実施例1において、光硬化型ワニスベース剤を75質量部から70質量部に変え、かつ界面活性剤としてポリオキシエチレングリコールアルキルエーテル5質量部を配合した以外は、実施例1と同様にして、光硬化型のオーバーコート組成物6を得た重合性不飽和化合物の含有量37.5質量。<評価>実施例1において、オーバーコート組成物をオーバーコート組成物6に代えた以外は、実施例1と同様にして、前記評価を行った。なお、オーバーコート組成物6の粘度は、185mPaSであった。実施例7<オーバーコート組成物7の作製>実施例4において、2-エチルヘキシルアクリレートを5質量部から3質量部に変え、かつジアルキルスルホコハク酸ナトリウムアニオン系界面活性剤2質量部を配合した以外は、実施例4と同様にして、オーバーコート組成物7を得た重合性不飽和化合物の含有量16.1質量。<評価>実施例1において、オーバーコート組成物をオーバーコート組成物7に代えた以外は、実施例1と同様にして、前記評価を行った。なお、オーバーコート組成物7の粘度は、420mPaSであった。実施例8<オーバーコート組成物8の作製>実施例5において、カルトンセルフGWニスを100質量部から96質量部に変え、かつアルキルベンゼンスルホン酸塩アニオン系界面活性剤4質量部を配合した以外は、実施例5と同様にして、オーバーコート組成物8を得た重合性不飽和化合物の含有量16.7質量。<評価>実施例1において、オーバーコート組成物をオーバーコート組成物8に代えた以外は、実施例1と同様にして、前記評価を行った。なお、オーバーコート組成物8の粘度は、270mPaSであった。実施例9<トナー4、及び現像剤4の製造><<トナー4の製造>>-トナー材料の溶解乃至分散液の調製---未変性ポリエステル低分子ポリエステルの合成--冷却管、攪拌機及び窒素導入管の付いた反応槽中に、ビスフェノールAエチレンオキサイド2モル付加物67質量部、ビスフェノールAプロピオンオキサイド3モル付加物84質量部、テレフタル酸274質量部、及びジブチルチンオキサイド2質量部を投入し、常圧下、230°Cにて8時間反応させた。次いで、得られた反応液を10mmHg~15mmHgの減圧下にて5時間反応させて、未変性ポリエステルを合成した。得られた未変性ポリエステルは、数平均分子量Mnが2100、重量平均分子量Mwが5600、ガラス転移温度Tgが55°Cであった。--マスターバッチMBの調製--水1000質量部、及びカーボンブラックPrintex35、デグサ社製、DBP吸油量=42mL/100g、pH=9.5540質量部、及び前記未変性ポリエステル1200質量部を、ヘンシェルミキサー三井鉱山社製を用いて混合した。得られた混合物を二本ロールで150°Cにて30分混練した後、圧延冷却し、パルペライザーホソカワミクロン社製で粉砕して、マスターバッチを調製した。--プレポリマーの合成--冷却管、撹拌機及び窒素導入管の付いた反応容器中に、ビスフェノールAエチレンオキサイド2モル付加物682質量部、ビスフェノールAプロピレンオキサイド2モル付加物81質量部、テレフタル酸283質量部、無水トリメリット酸22質量部、及びジブチルチンオキサイド2質量部を仕込み、常圧下で、230°Cにて8時間反応させた。次いで、10mmHg~15mmHgの減圧下で、5時間反応させて、中間体ポリエステルを合成した。得られた中間体ポリエステルは、数平均分子量Mnが2100、重量平均分子量Mwが9600、ガラス転移温度Tgが55°C、酸価が0.5、水酸基価が49であった。次に、冷却管、撹拌機及び窒素導入管の付いた反応容器中に、前記中間体ポリエステル411質量部、イソホロンジイソシアネート89質量部、及び酢酸エチル500質量部を仕込み、100°Cにて5時間反応させて、プレポリマー活性水素基含有化合物と反応可能な変性ポリエステルを合成した。得られたプレポリマーの遊離イソシアネート含有量は、1.60質量であり、プレポリマーの固形分濃度150°C、45分間放置後は50質量であった。--ケチミン前記活性水素基含有化合物の合成--撹拌棒及び温度計をセットした反応容器中に、イソホロンジアミン30質量部及びメチルエチルケトン70質量部を仕込み、50°Cにて5時間反応を行い、ケチミン化合物活性水素基含有化合物を合成した。得られたケチミン化合物前記活性水素機含有化合物のアミン価は423であった。--スチレンアクリル共重合体樹脂の合成--冷却管、攪拌機及び窒素導入管の付いた反応槽中に、酢酸エチル300質量部を仕込み、スチレン-アクリルモノマー混合物スチレン/アクリル酸2-エチルヘキシル/アクリル酸/アクリル酸2-ヒドロキシルエチル=75/15/5/5300質量部、及びアゾビスイソブチルニトリル10質量部を投入して、常圧窒素雰囲気下60°Cで15時間反応させた。次いで反応液にメタノール200質量部を加え、1時間の攪拌後上澄みを除去し、減圧乾燥させてスチレンアクリル共重合体樹脂を合成した。--トナー材料の溶解乃至分散液の調製--ビーカー内に、前記プレポリマー10質量部、前記未変性ポリエステル60質量部、酢酸エチル130質量部、及び前記スチレン-アクリル共重合体30質量部を入れ、攪拌し溶解させた。次いで、マイクロクリスタリンワックスイソパラフィン15質量、平均分子量=65010質量部、及び前記マスターバッチ10質量部を仕込み、ビーズミルウルトラビスコミル、アイメックス社製を用いて、送液速度1kg/hr、ディスク周速度6m/s、及び0.5mmジルコニアビーズを80体積充填した条件で3パスして原料溶解液を調製し、前記ケチミン2.7質量部を加えて溶解させ、トナー材料の溶解乃至分散液を調製した。-水系媒体相の調製-イオン交換水306質量部、リン酸三カルシウム10質量懸濁液265質量部、及びドデシルベンゼンスルホン酸ナトリウム0.2質量部を混合撹拌し、均一に溶解させて水系媒体相を調製した。-乳化乃至分散液の調製-前記水系媒体相150質量部を容器に入れ、TK式ホモミキサー特殊機化工業社製を用い、回転数12000rpmで攪拌し、これに前記トナー材料の溶解乃至分散液100質量部を添加し、10分間混合して乳化乃至分散液乳化スラリーを調製した。-有機溶剤の除去-攪拌機及び温度計をセットしたコルベンに、前記乳化スラリー100質量部を仕込み、攪拌周速20m/分で攪拌しながら30°Cにて12時間脱溶剤し、分散スラリーを得た。-洗浄乾燥-前記分散スラリー100質量部を減圧濾過した後、濾過ケーキにイオン交換水100質量部を添加し、TK式ホモミキサーで混合回転数12000rpmにて10分間した後濾過した。得られた濾過ケーキにイオン交換水300質量部を添加し、TK式ホモミキサーで混合回転数12000rpmにて10分間した後濾過する操作を2回行った。得られた濾過ケーキに10質量水酸化ナトリウム水溶液20質量部を添加し、TK式ホモミキサーで混合回転数12000rpmにて30分間した後減圧濾過した。得られた濾過ケーキにイオン交換水300質量部を添加し、TK式ホモミキサーで混合回転数12000rpmにて10分間した後濾過した。得られた濾過ケーキにイオン交換水300質量部を添加し、TK式ホモミキサーで混合回転数12000rpmにて10分間した後濾過する操作を2回行った。更に得られた濾過ケーキに10質量塩酸20質量部を添加し、TK式ホモミキサーで混合回転数12000rpmにて10分間した後濾過した。得られた濾過ケーキにイオン交換水300質量部を添加し、TK式ホモミキサーで混合回転数12000rpmにて10分間した後濾過する操作を2回行い、最終濾過ケーキを得た。得られた最終濾過ケーキを循風乾燥機にて45°Cで48時間乾燥し、目開き75μmメッシュで篩い、トナー母体粒子を得た。-外添処理-得られたトナー母体粒子100質量部に対して、平均粒径100nmの疎水性シリカ0.6質量部と、平均粒径20nmの酸化チタン1.0質量部と、平均粒径15nmの疎水性シリカ微粉体0.8質量部とをヘンシェルミキサーにて混合し、トナー4を得た。得られたトナーの平均円形度は0.940、体積平均粒径は5.7μmであった。<<現像剤4の製造>>-キャリアの製造-アクリル樹脂溶液シクロヘキシルメタクリレート/メチルメタクリレート=80/20質量比共重合体のトルエン溶液、三菱レイヨン社製モノマーからの合成、固形分50質量21.0質量部、グアナミン溶液スーパーベッカミンTD-126、DIC社製、固形分70質量6.4質量部、アルミナ粒子スミコランダムAA-03、住友化学社製、0.3μm、固有抵抗値1014Ωcm、分子量Mw550007.6質量部、シリコーン樹脂溶液65.0質量部SR2410、東レダウコーニングシリコーン社製、固形分23質量、アミノシランSH6020、東レダウコーニングシリコーン社製、固形分100質量1.0質量部、トルエン60質量部、及びブチルセロソルブ60質量部をホモミキサーで10分間分散し、アルミナ粒子を含むアクリル樹脂及びシリコーン樹脂の被覆膜形成溶液を得た。芯材として焼成フェライト粉[MgO1.8MnO49.5Fe2O348.0:平均粒径35μm]を用い、上記被覆膜形成溶液を芯材表面に厚み0.15μmになるようにスピラコーター岡田精工社製により塗布し乾燥した後、生成物を電気炉中にて150°Cで1時間放置して焼成した。冷却後を目開き106μmの篩を用いて解砕し、重量平均粒径35μmのキャリアを得た。-現像剤の製造-キャリア100質量部に対して、トナー7質量部を容器が転動して攪拌される型式のターブラミキサーを用いて均一混合し帯電させて現像剤4を得た。<評価>実施例1において、現像剤を上記で得た現像剤4に代えた以外は、実施例1と同様にして、前記評価を行った。実施例10<トナー5及び現像剤5の作製>実施例9において、マイクロクリスタリンワックスをマイクロクリスタリンワックスとパラフィンワックスの混合ワックスイソパラフィン8質量、平均分子量520に代えた以外は、実施例9と同様にして、トナー5及び現像剤5を得た。得られたトナーのトナー円形度は0.90、体積平均粒径は7.5μmであった。<評価>実施例1において、現像剤を上記で得た現像剤5に代えた以外は、実施例1と同様にして、前記評価を行った。実施例11<トナー6及び現像剤6の作製>実施例9において、マイクロクリスタリンワックスをマイクロクリスタリンワックスとパラフィンワックスの混合ワックスイソパラフィン11質量、平均分子量470に代えた以外は、実施例9と同様にして、トナー6及び現像剤6を得た。得られたトナーのトナー円形度は0.95、体積平均粒径は5.8μmであった。<評価>実施例1において、現像剤を上記で得た現像剤6に代えた以外は、実施例1と同様にして、前記評価を行った。実施例12<トナー7及び現像剤7の作製>実施例1において、マイクロクリスタリンワックスをパラフィンワックスイソパラフィン2質量、平均分子量400に代えた以外は、実施例1と同様にして、トナー7及び現像剤7を得た。得られたトナーのトナー円形度は0.90、体積平均粒径は7.6μmであった。<評価>実施例1において、現像剤及びオーバーコート組成物を上記で得た現像剤7及びオーバーコート組成物2に代えた以外は、実施例1と同様にして、前記評価を行った。実施例13<トナー8及び現像剤8の作製>実施例9において、マイクロクリスタリンワックスをパラフィンワックスイソパラフィン2質量、平均分子量400に代えた以外は、実施例9と同様にして、トナー8及び現像剤8を得た。得られたトナーのトナー円形度は0.95、体積平均粒径は5.7μmであった。<評価>実施例1において、現像剤及びオーバーコート組成物を上記で得た現像剤8及びオーバーコート組成物3に代えた以外は、実施例1と同様にして、前記評価を行った。実施例14<評価>実施例3において、マスクを用いてトナー画像部のみにオーバーコートを行った以外は、実施例3と同様にして、前記評価を行った。なお、地肌部はオーバーコートされていないため、画像部のみに光沢がある印刷物が得られた。比較例1<オーバーコート組成物1Xの作製>実施例1において、1,6-ヘキサンジオールジアクリレートを1,9-ノナンジオールジアクリレートに代えた以外は、実施例1と同様にして、オーバーコート剤1Xを得た重合性不飽和化合物の含有量37.5質量。<評価>実施例1において、オーバーコート組成物をオーバーコート組成物1Xに代えた以外は、実施例1と同様にして、前記評価を行った。なお、オーバーコート組成物1Xの粘度は、200mPaSであった。比較例2<オーバーコート組成物2Xの作製>実施例2において、アクリロイルモルホリンを1,9-ノナンジオールジアクリレートに代えた以外は、実施例2と同様にして、オーバーコート剤2Xを得た重合性不飽和化合物の含有量38.1質量。<評価>実施例2において、オーバーコート組成物をオーバーコート組成物2Xに代えた以外は、実施例2と同様にして、前記評価を行った。なお、オーバーコート組成物2Xの粘度は、470mPaSであった。比較例3<オーバーコート組成物3Xの作製>実施例3において、エチルカルビトールアクリレートを1,9-ノナンジオールジアクリレートに代えた以外は、実施例3と同様にして、オーバーコート組成物3Xを得た。<評価>実施例3において、オーバーコート組成物をオーバーコート組成物3Xに代えた以外は、実施例3と同様にして、前記評価を行った。なお、オーバーコート組成物3Xの粘度は、40mPaSであった。比較例4<オーバーコート組成物4Xの作製>実施例4において、1,6-ヘキサンジオールジアクリレートをトリプロピレングリコールジアクリレートに代えた以外は、実施例4と同様にして、オーバーコート組成物4Xを得た。<評価>実施例4において、オーバーコート組成物をオーバーコート組成物4Xに代えた以外は、実施例4と同様にして、前記評価を行った。なお、オーバーコート組成物4Xの粘度は、770mPaSであった。比較例5<オーバーコート組成物5Xの作製>実施例5において、エチルカルビトールアクリレートをトリプロピレングリコールジアクリレートに代えた以外は、実施例5と同様にして、オーバーコート組成物5Xを得た。<評価>実施例5において、オーバーコート組成物をオーバーコート組成物5Xに代えた以外は、実施例5と同様にして、前記評価を行った。なお、オーバーコート組成物5Xの粘度は、320mPaSであった。比較例6<オーバーコート組成物6Xの作製>実施例6において、1,6-ヘキサンジオールジアクリレートをトリプロピレングリコールジアクリレートに代えた以外は、実施例6と同様にして、オーバーコート組成物6Xを得た。<評価>実施例6において、オーバーコート組成物をオーバーコート組成物6Xに代えた以外は、実施例6と同様にして、前記評価を行った。なお、オーバーコート組成物6Xの粘度は、190mPaSであった。比較例7<オーバーコート組成物7Xの作製>実施例7において、1,6-ヘキサンジオールジアクリレートをトリメチロールプロパントリアクリレートに代えた以外は、実施例7と同様にして、オーバーコート組成物7Xを得た。<評価>実施例7において、オーバーコート組成物をオーバーコート組成物7Xに代えた以外は、実施例7と同様にして、前記評価を行った。なお、オーバーコート組成物7Xの粘度は、430mPaSであった。比較例8<オーバーコート組成物8Xの作製>実施例8において、エチルカルビトールアクリレートをトリメチロールプロパントリアクリレートに代えた以外は、実施例8と同様にして、オーバーコート組成物8Xを得た。<評価>実施例8において、オーバーコート組成物をオーバーコート組成物8Xに代えた以外は、実施例8と同様にして、前記評価を行った。なお、オーバーコート組成物8Xの粘度は、310mPaSであった。比較例9<評価>実施例9において、オーバーコート組成物をオーバーコート組成物1Xに代えた以外は、実施例9と同様にして、前記評価を行った。比較例10<評価>実施例10において、オーバーコート組成物をオーバーコート組成物1Xに代えた以外は、実施例10と同様にして、前記評価を行った。比較例11<評価>実施例11において、オーバーコート組成物をオーバーコート組成物1Xに代えた以外は、実施例11と同様にして、前記評価を行った。比較例12<評価>実施例12において、オーバーコート組成物をオーバーコート組成物2Xに代えた以外は、実施例12と同様にして、前記評価を行った。比較例13<評価>実施例13において、オーバーコート組成物をオーバーコート組成物3Xに代えた以外は、実施例13と同様にして、前記評価を行った。比較例14<評価><オーバーコート組成物9Xの作製>実施例1において、1,6-ヘキサンジオールジアクリレートの添加量を10質量部に代えた以外は、実施例1と同様にして、オーバーコート組成物9Xを得た重合性不飽和化合物の含有量9.1質量。<評価>実施例1において、オーバーコート組成物をオーバーコート組成物9Xに代えた以外は、実施例1と同様にして、前記評価を行った。なお、オーバーコート組成物9Xの粘度は、280mPaSであった。比較例15<オーバーコート組成物10Xの作製>実施例2において、アクリロイルモルホリンの添加量を300質量部に代えた以外は、実施例2と同様にして、オーバーコート組成物10Xを得た重合性不飽和化合物の含有量78.7質量。<評価>実施例2において、オーバーコート組成物をオーバーコート組成物10Xに代えた以外は、実施例2と同様にして、前記評価を行った。なお、オーバーコート組成物10Xの粘度は、15mPaSであった。比較例16<オーバーコート組成物11Xの作製>実施例3において、エチルカルビトールアクリレートの添加量を5質量部に代えた以外は、実施例3と同様にして、オーバーコート組成物11Xを得た重合性不飽和化合物の含有量7.0質量。<評価>実施例3において、オーバーコート組成物をオーバーコート組成物11Xに代えた以外は、実施例3と同様にして、前記評価を行った。なお、オーバーコート組成物11Xの粘度は、100mPaSであった。比較例17<オーバーコート組成物12Xの作製>実施例4において、1,6-ヘキサンジオールジアクリレートの添加量を200質量部に代えた以外は、実施例4と同様にして、オーバーコート組成物12Xを得た重合性不飽和化合物の含有量65.7質量。<評価>実施例4において、オーバーコート組成物をオーバーコート組成物12Xに代えた以外は、実施例4と同様にして、前記評価を行った。なお、オーバーコート組成物12Xの粘度は、200mPaSであった。以上の実施例、比較例の評価結果を表1に示す。融解性試験による色差△Eが3以上、30以下の範囲となるオーバーコート組成物実施例1~14によれば、オーバーコート組成物のはじきがなく、オーバーコート層として密着性が良好であり、トナー像画像の乱れのないものが得られた。また色差△Eが3以上、30以下の範囲を外れるオーバーコート組成物比較例1~17によると、オーバーコート組成物のはじき、オーバーコート層としての密着性不良の少なくともいずれかが発生し、あるいはトナー像画像の乱れが発生した。なお、これまで本発明を図面に示した実施形態をもって説明してきたが、本発明は図面に示した実施形態に限定されるものではなく、他の実施形態、追加、変更、削除など、当業者が想到することができる範囲内で変更することができ、いずれの態様においても本発明の作用効果を奏する限り、本発明の範囲に含まれるものである。"